(57)【特許請求の範囲】
【請求項１】
基板と、
基板上に設けられたガスバリア層と、
前記ガスバリア層上に設けられた、第１電極、有機機能層、及び、第２電極からなる発光部と、
前記発光部を被覆する無機封止層と、
前記第１電極、又は、前記第２電極に接続されて、前記無機封止層の外部に延在する取り出し配線と、
前記無機封止層上に、樹脂接着層を介して貼り合わされた封止基板と、を備え、
前記封止基板は、絶縁層と前記絶縁層よりも前記樹脂接着層側に配置された金属層とを有し、
少なくとも前記取り出し配線の上方において、前記封止基板が前記基板側に折り曲げられ、前記金属層、及び、前記絶縁層の少なくともいずれか一方が、前記無機封止層に接触している
有機エレクトロルミネッセンス素子。
【請求項２】
前記封止基板は、前記絶縁層の厚さが前記金属層よりも薄い請求項１に記載の有機エレクトロルミネッセンス素子。
【請求項３】
前記無機封止層の表面硬度が、ビッカース硬度でＨＶ４００以上である請求項１に記載の有機エレクトロルミネッセンス素子。
【請求項４】
前記無機封止層の最も薄い箇所が２００ｎｍ以上である請求項１に記載の有機エレクトロルミネッセンス素子。
【請求項５】
前記樹脂接着層が、前記金属層よりも小さい面積で形成されている請求項１に記載の有機エレクトロルミネッセンス素子。
【請求項６】
前記封止基板が、前記無機封止層の外縁部の上面に接触している請求項１に記載の有機エレクトロルミネッセンス素子。
【請求項７】
前記無機封止層の外部に引出された前記取り出し配線に、外部機器が接続されている請求項１に記載の有機エレクトロルミネッセンス素子。
【請求項８】
基板上にガスバリア層を形成する工程と、
前記ガスバリア層上に、第１電極、有機機能層、及び、第２電極からなる発光部を形成する工程と、
前記第１電極、又は、前記第２電極に接続する取り出し配線を形成する工程と、
前記発光部及び前記取り出し配線の前記発光部側の一部を被覆する無機封止層を形成する工程と、
前記無機封止層上に、金属層と絶縁層とからなる封止基板の前記金属層側を樹脂接着層を介して接合し、前記金属層、及び、前記絶縁層の少なくともいずれか一方が、前記無機封止層に接触するように、少なくとも前記取り出し配線の上方の前記封止基板の端部を折り曲げる、封止基板の圧着工程と、を有する
有機エレクトロルミネッセンス素子の製造方法。
【請求項９】
前記封止基板の圧着工程を、減圧雰囲気下で行なう請求項８に記載の有機エレクトロルミネッセンス素子の製造方法。
【請求項１０】
前記基板及び前記封止基板をロール状態で供給して、前記封止基板の圧着工程を行なう請求項８に記載の有機エレクトロルミネッセンス素子の製造方法。
【請求項１１】
前記封止基板の圧着工程が、前記樹脂接着層を前記無機封止層の表面に接触させる第１圧着工程と、前記封止基板の端部を折り曲げる第２圧着工程とを有する請求項８に記載の有機エレクトロルミネッセンス素子の製造方法。
【発明の詳細な説明】
【技術分野】
【０００１】
本発明は、封止基板により封止された有機エレクトロルミネッセンス素子、及び、有機エレクトロルミネッセンス素子の製造方法に係わる。
【背景技術】
【０００２】
有機物質を用いた有機エレクトロルミネッセンス（ＥＬ）素子（有機ＥＬデバイス及び有機ＥＬ装置）は、最適な有機材料を選択することで特定の波長による面発光と、薄型、且つ、固体形状で発光ができるため、薄型大面積フルカラーディスプレイや、電子写真用光源デバイス、液晶ディスプレイ用バックライト、静脈センサー等の生体認識用光源、面発光照明用等において商品化が急がれている。また、用途を拡大するため、さらなる低コスト化と信頼性向上に向けて、材料開発、構造最適化、生産プロセス効率化等の品質向上開発が活発に進められている。【０００３】
有機ＥＬ素子は、一般にベース基板上に、少なくとも第１電極、多層の有機化合物からなる有機機能層（発光層）、及び、第２電極を備える薄膜固体発光素子である。なお、第１電極及び第２電極は、一方が陽極を構成し、他方が陰極を構成する。また、有機機能層は、少なくとも１つの有機発光物質を含有し、多数の有機化合物から構成される。【０００４】
このような構成の有機ＥＬ素子において、第１電極及び第２電極間に電圧を印加すると、一方の電極（陽極）から発光層に正孔が注入され、かつ、他方の電極（陰極）から発光層に電子が注入される。そして、発光層に注入された正孔及び電子が発光層において再結合することにより、有機発光物質のエネルギー準位が伝導帯から価電子帯に戻り、この際に生じるエネルギーが光として発光層から放出される。【０００５】
近年、有機ＥＬ素子の技術分野では、有機ＥＬ素子パネルの薄型化、軽量化、大型化、生産性向上、耐衝撃性などの要求から、可撓性のある透明フィルム基板をベースとして、ロール供給による一貫生産をおこなう大規模生産技術の確立が求められている。透明フィルム基板に有機ＥＬ素子を形成する場合、時間とともに大気中から透明フィルム基板又は封止基板を浸透する、酸素や水蒸気によって電極や発光材料が劣化し、非発光化するダークスポット現象が起こる。このため、ガスバリア層及び無機封止層を設け、さらに樹脂接着剤で金属箔などの封止基板を貼り合わせることにより、素子表面及び周辺を密封する必要がある。【０００６】
また、有機ＥＬ素子では、第１電極及び第２電極から樹脂接着剤で接着された封止基板の外部まで引出された配線に、異方性導電フィルム（ＡＣＦ）等を用いて、フレキシブルプリント回路フィルム（ＦＰＣ）等が接続される。この接続では、１００〜２００℃の加熱圧着工程が必要となる。このため、加熱圧着工程に用いる接着剤が、金属配線及びＡＣＦ圧着部分にはみ出さないようにしなければならない。さらに、防湿性及び放熱性を得るために封止基板に設ける金属は、導電性があるため、接着時に金属配線と金属との端部が一部でも接触すると短絡漏電を起こし、発光不良が発生する。
このようなに課題に対して、シート状封止部材を介して封止基板を貼り合わせた構造において、端子接続辺にスペーサーや接着層を配置することにより、シート状封止部材のはみ出しを防止することが提案されている（例えば、特許文献１、特許文献２参照）。
【先行技術文献】
【特許文献】
【０００７】
【特許文献１】国際公開第２０１０／０２４００６号
【特許文献２】特開２００８−１０２１１号公報
【発明の概要】
【発明が解決しようとする課題】
【０００８】
しかしながら、端子接続辺にスペーサーや接着層を配置する構成では、樹脂製スペーサーでＡＣＦ圧着工程に耐えるだけの耐熱性を得るため、高価なガラス製やセラミック製の無機粒子を多く添加する必要がある。また、これらの無機粒子は、封止基板の圧着時に無機封止層の損傷やクラックを招きやすい問題もある。【０００９】
上述のように、有機エレクトロルミネッセンス素子においては、外部取り出し電極とＦＰＣ（フレキシブルプリント回路フィルム）等の外部機器との接続において、電気的な接続信頼性の向上が求められている。【００１０】
上述した問題の解決のため、本発明においては、外部機器との接続信頼性の向上が可能な有機エレクトロルミネッセンス素子を提供するものである。
【課題を解決するための手段】
【００１１】
本発明の有機エレクトロルミネッセンス素子は、基板と、基板上に設けられたガスバリア層と、ガスバリア層上に設けられた、第１電極、有機機能層、及び、第２電極からなる発光部と、発光部を被覆する無機封止層と、第１電極、又は、第２電極に接続されて、無機封止層の外部に延在する取り出し配線と、無機封止層上に、樹脂接着層を介して貼り合わされた金属層と絶縁層とからなる封止基板とを備える。そして、少なくとも取り出し配線の上方において、封止基板が基板側に折り曲げられ、金属層、及び、絶縁層の少なくともいずれか一方が、無機封止層に接触している。【００１２】
また、本発明の有機エレクトロルミネッセンス素子の製造方法は、基板上にガスバリア層を形成する工程と、ガスバリア層上に、第１電極、有機機能層、及び、第２電極からなる発光部を形成する工程とを有する。そして、第１電極、又は、第２電極に接続する取り出し配線を形成する工程と、発光部及び取り出し配線の発光部側の一部を被覆する無機封止層を形成する工程とを有する。さらに、無機封止層上に、樹脂接着層を介して貼り合わされた金属層と絶縁層とからなる封止基板を接合し、金属層、及び、絶縁層の少なくともいずれか一方が、無機封止層に接触するように、少なくとも取り出し配線の上方の封止基板の端部を折り曲げる、封止基板の圧着工程とを有する。【００１３】
本発明の有機エレクトロルミネッセンス素子、及び、有機エレクトロルミネッセンス素子の製造方法によれば、発光部が無機封止層により封止され、この無機封止層上に封止基板が樹脂接着層により接合される。
そして、取り出し配線の上方において、封止基板が折り曲げられて無機封止層上に接触する。このため、取り出し配線の上方において、樹脂接着層の端面が封止基板により覆われる。従って、取り出し配線上への樹脂接着層の露出、流出を防ぐことができる。
この結果、有機エレクトロルミネッセンス素子の取り出し配線と、外部機器との接続信頼性が向上する。
【発明の効果】
【００１４】
本発明によれば、外部機器との接続信頼性の向上が可能な有機エレクトロルミネッセンス素子を提供することができる。
【図面の簡単な説明】
【００１５】
【図１】第１実施形態の有機ＥＬ素子の概略構成を示す平面図である。
【図２】図１に示す第１実施形態の有機ＥＬ素子のＸ−Ｘ線断面図である。
【図３】図１に示す第１実施形態の有機ＥＬ素子のＹ−Ｙ線断面図である。
【図４】第２実施形態の有機ＥＬ素子の概略構成を示す平面図である。
【図５】図４に示す第２実施形態の有機ＥＬ素子のＸ−Ｘ線断面図である。
【図６】図４に示す第２実施形態の有機ＥＬ素子のＹ−Ｙ線断面図である。
【図７】第２実施形態の有機ＥＬ素子の圧着工程を示す図である。
【図８】第２実施形態の有機ＥＬ素子の圧着工程を示す図である。
【図９】第２実施形態の有機ＥＬ素子の圧着工程を示す図である。
【図１０】第２実施形態の有機ＥＬ素子の圧着工程を示す図である。
【図１１】第２実施形態の有機ＥＬ素子の圧着工程を示す図である。
【図１２】第２実施形態の有機ＥＬ素子の圧着工程を示す図である。
【図１３】圧着工程を行なうロールラミネート装置の構成例を示す図である。
【図１４】圧着工程を行なうロールラミネート装置の構成例を示す図である。
【図１５】有機ＥＬ素子を、素子毎に切断する工程を説明する図である。
【図１６】有機ＥＬ素子を、素子毎に切断する工程を説明する図である。
【図１７】フレキシブル印刷配線フィルム（ＦＰＣ）が接続された状態の有機ＥＬ素子モジュールの構成を示す図である。
【図１８】図１７に示す有機ＥＬ素子モジュールのＸ−Ｘ線断面図である。
【図１９】フレキシブル印刷配線フィルム（ＦＰＣ）が接続された状態の有機ＥＬ素子モジュールの構成を示す図である。
【図２０】図１９に示す有機ＥＬ素子モジュールのＸ−Ｘ線断面図である。
【図２１】フレキシブル印刷配線フィルム（ＦＰＣ）が接続された状態の有機ＥＬ素子モジュールの構成を示す図である。
【図２２】図２１に示す有機ＥＬ素子モジュールのＸ−Ｘ線断面図である。
【図２３】ケーシングされた有機ＥＬ素子モジュールの構成を示す平面配置図である。
【図２４】ケーシングされた有機ＥＬ素子モジュールの構成を示す図である。
【図２５】ケーシングされた有機ＥＬ素子モジュールの構成を示す図である。
【図２６】ケーシングされた有機ＥＬ素子モジュールの構成を示す図である。
【発明を実施するための形態】
【００１６】
以下、本発明を実施するための形態の例を説明するが、本発明は以下の例に限定されるものではない。
なお、説明は以下の順序で行う。
１．有機エレクトロルミネッセンス素子（第１実施形態）
２．有機エレクトロルミネッセンス素子（第２実施形態）
３．有機エレクトロルミネッセンス素子の製造方法（第３実施形態）
４．有機エレクトロルミネッセンス素子モジュール（第４実施形態）
【００１７】
〈１．有機エレクトロルミネッセンス素子（第１実施形態）〉
以下、本発明の有機エレクトロルミネッセンス素子（有機ＥＬ素子）の具体的な実施の形態について説明する。図１〜３に、第１実施形態の有機ＥＬ素子の構成を示す。図１は、有機ＥＬ素子の概略構成を示す平面図である。図２は、図１に示す有機ＥＬ素子のＸ−Ｘ線断面図である。図３は、図１に示す有機ＥＬ素子のＹ−Ｙ線断面図である。
【００１８】
［有機ＥＬ素子の構成］
図１に示すように、有機ＥＬ素子１０は、基板１１と封止基板１９との間に発光部２０が封止された構成を有している。そして、有機ＥＬ素子１０は、発光部２０から封止基板１９の外部に引き出された取り出し配線１４を有している。
【００１９】
また、図２に示すように、有機ＥＬ素子１０は、基板１１を浸透する大気中の酸素や水蒸気を防ぐために、基板１１上の全面にガスバリア層１２が形成されている。
そして、この基板１１上において、第１電極２１、有機機能層２２、及び、第２電極２３が積層され、有機ＥＬ素子１０の発光部２０が形成されている。有機ＥＬ素子１０は、有機機能層２２に、少なくとも発光性の有機材料を含む。例えば、有機ＥＬ素子１０は、発光性の有機材料として、青（Ｂ）、緑（Ｇ）、及び、赤（Ｒ）の各色の発光ドーパントを有する、白色発光素子である。
【００２０】
第１電極２１は、ガスバリア層１２上の下地層１３上に形成されている。この下地層１３と第１電極２１上を覆って、有機機能層２２が形成されている。さらに、有機機能層２２上を覆って、第２電極２３が形成されている。そして、第１電極２１、有機機能層２２、及び、第２電極２３からなる発光部２０の全面を覆って、無機封止層１５が形成されている。また、無機封止層１５上に、樹脂接着層１６を介して、金属層１７と絶縁層１８とからなる封止基板１９が接合されている。
【００２１】
また、図３に示すように、基板１１上において、取り出し配線１４は第２電極２３に接続するように設けられている。そして、この取り出し配線１４が、基板１１上において、無機封止層１５及び封止基板１９の外部に引出されている。このため、無機封止層１５は、取り出し配線１４の発光部２０側の一部のみを被覆するように設けられ、基板１１の端部側では取り出し配線１４が露出するように設けられている。
なお、図３には示していないが、第１電極２１と接続する取り出し配線１４が設けられ、無機封止層１５及び封止基板１９の外部に引出されている。
【００２２】
これにより、発光部２０は、ガスバリア層１２と無機封止層１５、及び、取り出し配線１４とによって全面が封止された構成となる。そして、無機封止層１５上に、樹脂接着層１６を介して、封止基板１９が接合された構成となる。
【００２３】
図３に示すように、有機ＥＬ素子１０は、無機封止層１５が発光部２０の全体を覆うように形成されている。このため、基板１１上において、無機封止層１５は、発光部２０よりも広い面積に渡って形成され、発光部２０が形成されている領域の外側に外縁部（ベゼル部）を有している。この無機封止層１５の外縁部では、無機封止層１５と基板１１との間に、発光部２０を構成する第１電極２１、有機機能層２２、及び、第２電極２３は形成されておらず、取り出し配線１４、及び、ガスバリア層１２のみが形成されている。
【００２４】
また、有機ＥＬ素子１０において、第１電極２１又は第２電極２３に接続されている取り出し配線１４は、基板１１上の一方向側に引出されている。このように、有機ＥＬ素子１０では、取り出し配線１４が引出されている一辺方向において外部機器に実装される。有機ＥＬ素子１０の取り出し配線１４が配置されている外部機器に実装される辺（実装辺）においては、封止基板１９から、取り出し配線１４が露出することにより、この封止基板１９の露出した部分が外部機器との接続用の電極となる。
【００２５】
図３に示すように、取り出し配線１４が形成されている実装辺においては、封止基板１９の端部が、基板１１側に折り曲げられている。そして、封止基板１９の端部が無機封止層１５の上面に接触している。このように、実装辺側において、封止基板１９が折り曲げられ、無機封止層１５と接触することにより、樹脂接着層１６の端面が、実装辺側に露出しない構成となる。
また、図２及び図３に示すように、有機ＥＬ素子１０の実装辺以外では、封止基板１９の端部は折り曲げられず、樹脂接着層１６の端面が有機ＥＬ素子１０の端面に露出している。つまり、封止基板１９が曲げられずに、封止基板１９の端部と樹脂接着層１６の端部とが同じ位置に形成されている。
【００２６】
有機ＥＬ素子１０の実装辺において樹脂接着層１６が露出しないことにより、実装辺側への樹脂接着層１６の流出を防ぐことができる。このため、取り出し配線１４の外部機器との接続用の電極となる部分への、樹脂接着層１６の汚染を無くすことができる。これにより、有機ＥＬ素子１０と外部機器との電気的な接続信頼性を向上させることができる。
また、有機ＥＬ素子１０の実装辺以外では、取り出し配線１４が設けられていないため、樹脂接着層１６の流出による電極の汚染が問題とならない。このため、樹脂接着層１６の端面が有機ＥＬ素子１０の端面に露出した状態にしてもよい。
【００２７】
封止基板１９は、少なくとも、実装辺において、取り出し配線１４が形成されている領域上では、封止基板１９が無機封止層１５と接触している必要がある。また、封止基板１９は、金属層１７と絶縁層１８の少なくともいずれか一方が、実装辺のすべての領域において、無機封止層１５と接触していることが好ましい。
封止基板１９を構成する金属層１７と絶縁層１８との少なくともいずれか一方が、無機封止層１５と接触していることにより、樹脂接着層１６を露出しない構成とすることができる。
【００２８】
また、好ましくは、金属層１７と絶縁層１８との両方が無機封止層１５と接触していることが好ましい。
金属層１７のみが接触する構成では、実装辺の端部に金属層１７が露出する部分を有する構成となる。
金属層１７が露出している場合には、外部機器との電気的な接続の際に、外部機器の電極と金属層１７との電気的な接触が起こると、短絡、リーク等の原因となる。このため、金属層１７が露出しないように、絶縁層１８が金属層１７を覆う構成、つまり、絶縁層１８が無機封止層１５に接触する構成とすることが好ましい。
【００２９】
また、絶縁層１８のみが接触している構成では、金属層１７が樹脂接着層１６と接触する面の一部に形成されない構成となる。この場合、絶縁層１８のみでは、強度的な問題がある。さらに、封止基板１９の端部では、金属層１７を有することで、金属の持つ塑性（延性、展性）により、封止基板１９を折り曲げた状態を維持しやすくなる。つまり、絶縁層１８のみでは、絶縁層１８を構成する樹脂フィルム等の復元力により、折り曲げた状態を維持することが難しくなり、信頼性に影響を与える。
【００３０】
また、封止基板１９は、金属層１７が絶縁層１８よりも厚さが大きいことが好ましい。上述のように、封止基板１９を折り曲げた部分では、絶縁層１８を構成する樹脂等によって、折り曲げられる前の状態に復元する力が働く。このため、封止基板１９を折り曲げた状態で維持するためには、塑性変形させた金属により絶縁層１８の復元力を吸収する必要がある。
従って、金属層１７を絶縁層１８よりも厚く形成し、塑性変形させた金属の強度を高めることにより、封止基板１９が折り曲げた状態を維持しやすくなる。
【００３１】
また、封止基板１９が無機封止層１５に接触する位置は、無機封止層１５の外縁部の上面であることが好ましい。封止基板１９を折り曲げる際には、封止基板１９から基板１１側に応力を加える必要がある。この封止基板１９を折り曲げる際に発生する応力が発光部２０に加わると、発光部２０を構成する各素子構成が損傷する可能性がある。このため、封止基板１９を折り曲げる際に発生する応力が、発光部２０に加わり難い構成とすることが好ましい。従って、無機封止層１５の外縁部に封止基板１９の折り曲げ部を配置することが好ましい。
【００３２】
無機封止層１５は、硬度が高い方が好ましい。封止基板１９の折り曲げる際に発生する応力による損傷を防ぐため、また、無機封止層１５下に形成されている発光部２０を保護するため、無機封止層１５は、表面硬度がビッカース硬度で４００ＨＶ以上であることが好ましい。さらに、無機封止層１５は、最も薄い箇所で２００ｎｍ以上の厚さを有していることが好ましい。
【００３３】
［有機ＥＬ素子の構成］
以下に有機ＥＬ素子１０の各構成の詳細について説明する。なお、以下に説明する有機ＥＬ素子１０の各構成は、有機ＥＬ素子１０を構成するための一例であってその他の構成を適用することも可能である。
【００３４】
［基板］
基板１１（基体、基板、基材、支持体）は、例えば、薄型ガラス、薄型セラミック、樹脂フィルム、ガラス繊維や炭素繊維を含む樹脂フィルム等の透明性を有するフィルムである。特に、軽量化と耐外部衝撃性、コストの点から、透明樹脂フィルムを用いることが好ましい。
【００３５】
透明樹脂フィルムの形成材料としては、例えば、ポリエチレンやポリプロピレン、環状オレフィン共重合体（ＣＯＰ）などのポリオレフィン、ポリアミド、ポリイミド、ポリエチレンテレフタレート（ＰＥＴ）、ポリエチレンナフタレート（ＰＥＮ）等のポリエステル、セロファン、セルロースジアセテート、セルロースアセテートブチレート、セルロースアセテートプロピオネート（ＣＡＰ）、トリアセチルセルロース（ＴＡＣ）、セルロースナイトレート等のセルロースエステル類、ポリ塩化ビニリデン、ポリビニルアルコール、ポリエチレンビニルアルコール共重合体（ＥＶＯＨ）、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、フッ素樹脂、ポリメチルメタクリレート（ＰＭＭＡ）等のアクリル樹脂、ポリアリレート類等の材料とそれらの誘導体を透明樹脂フィルムの形成材料として用いることができる。さらに、例えば、アートン（登録商標：ＪＳＲ社製）、又は、アペル（登録商標：三井化学社製）と呼ばれるシクロオレフィン系樹脂を透明樹脂フィルムの形成材料として用いることもできる。
厚さは、５０〜３００μｍが好適である。５０μｍ未満では十分な保持強度が得られず、３００μｍ以上では可撓性が低下する。
【００３６】
［ガスバリア層］
ガスバリア層１２は、基板１１の片面又は両面において、少なくとも発光部２０が形成される側の全面に形成される。ガスバリア層１２は、第１電極２１と有機機能層２２及び第２電極２３に対して、大気中の水蒸気や酸素の浸透防止と電気絶縁性の確保を目的として形成されている。ガスバリア層１２は、無機材料被膜だけでなく、無機材料と有機材料との複合材料からなる被膜、又は、これらの被膜を積層したハイブリッド被膜であってもよい。
【００３７】
ガスバリア層１２の性能としては、水蒸気透過度（環境条件：２５±０．５℃、相対湿度（９０±２）％ＲＨ）が約０．０１ｇ／［ｍ２・ｄａｙ・ａｔｍ］以下、酸素透過度が約０．０１ｃｍ３／［ｍ２・ｄａｙ・ａｔｍ］以下、抵抗率が１×１０１２Ω・ｃｍ以上、光線透過率は可視光領域で約８０％以上であり、ガスバリア性を有する透明絶縁膜であることが好ましい。特に、酸素透過度が０．０００１ｃｍ３／［ｍ２・ｄａｙ・ａｔｍ］以下の値であり、かつ、水蒸気透過度が約０．０００１ｇ／［ｍ２・ｄａｙ・ａｔｍ］以下の値となるようなハイバリア性の多層膜で構成されていることが好ましい。なお、「水蒸気透過度」とは、ＪＩＳ（日本工業規格）−Ｋ７１２９（１９９２年）に準拠した赤外センサー法により測定された値であり、「酸素透過度」とは、ＪＩＳ−Ｋ７１２６（１９８７年）に準拠したクーロメトリック法により測定された値である。
【００３８】
上述したガスバリア層１２の形成材料としては、有機ＥＬ素子１０の劣化を招く、例えば水や酸素等のガスが有機ＥＬ素子１０への浸入を抑制できる材料であれば、任意の材料を用いることができる。
例えば、酸化ケイ素、窒化ケイ素、酸窒化ケイ素、炭化ケイ素、酸炭化ケイ素、酸化アルミニウム、窒化アルミニウム、酸化チタン、酸化ジルコニウム、酸化ニオブ、酸化モリブデン等の無機材料からなる被膜で構成することができる。有機ＥＬ素子１０では、ガスバリア性や透明性、分割時の割断性などを考慮して、ガスバリア層１２が窒化ケイ素や酸化ケイ素などの珪素化合物を主原料とする無機材料被膜で構成されていることが好ましい。
【００３９】
なお、ガスバリア層１２の脆弱性を改良するためには、上記無機材料被膜だけでなく、有機材料との複合材料からなる被膜、又は、これらの被膜を積層したハイブリッド被膜を併せて構成してもよい。この場合、無機材料からなる被膜及び有機材料からなる被膜の積層順序は任意であるが、有機材料／無機材料でも、両者を交互に複数積層してもよい。ガスバリア層１２の最表面は、無機材料となっている方が、絶縁性やガスバリア性、後述の無機封止層１５と接触させて密閉させる点からより好ましい。さらに、ガスバリア層１２の欠陥・ピンホール対策として、基板１１とガスバリア層１２をそれぞれ２層以上積層された構成とすることもできる。
【００４０】
ガスバリア層１２の膜厚は上記性能を満たせば任意で設定できるが、可撓性を考慮して、総厚で５０〜１０００ｎｍの範囲内が好ましい。５０ｎｍ以下ではピンホールが発生しやすく十分なガスバリア性能が得られにくく、１０００ｎｍ以上では屈曲時のクラックなどが発生しやすくなる。
【００４１】
［下地層］
下地層１３は、ガスバリア層１２と第１電極２１の間に形成される層で、第１電極２１を形成する前に、ガスバリア層１２の表面の平坦化と、第１電極２１の密着性を向上させるために形成する。特に、第１電極２１に銀等の薄膜金属を使用する際には好適に用いられる。下地層１３は、水蒸気を透過しやすい材料であるため、ガスバリア層１２と無機封止層１５で保護された構造であることが好ましい。
膜厚は５０〜５００ｍｍの範囲で用いられる。５０ｎｍ以下では平坦性が十分得られず、５００ｎｍ以上では経済面から好ましくない。
【００４２】
下地層１３の材料としては、透明な樹脂材料が好ましく、例えば、ポリアニリンやポリフェニルアミン、ＰＥＤＯＴ／ＰＳＳ（ポリエチレンジオキシチオフェン／ポリスチレンスルホン酸）、ＰＰＶ（ポリフェニレンビニレン）、３級アミン等の導電性ポリマーも好適である。また、光散乱性を付与するため、これらの樹脂バインダー成分に、屈折率の高いアクリル樹脂粒子や酸化ニオブ系無機粒子などを添加して、光散乱性を上げる効果を付与することもできる。
【００４３】
［第１電極］
第１電極２１（陽極）は、発光層に正孔を供給（注入）する電極膜であり、仕事関数の大きい（４ｅＶ以上）、例えば、金属、合金、導電性化合物、及び、これらの混合物等の電極材料で形成される。
具体的には、有機ＥＬ素子１０において、第１電極２１側から光を取り出す場合には、第１電極２１は、例えば、金や銀、アルミニウム等の薄膜金属や、ＩＴＯ（インジウム錫酸化物）、酸化錫（ＳｎＯ２）、酸化亜鉛（ＺｎＯ）、ガリウム亜鉛酸化物（ＧＺＯ）、インジウムガリウム亜鉛酸化物（ＩＧＺＯ）等の光透過性を有する金属酸化物材料で形成することができる。
【００４４】
なお、有機ＥＬ素子１０において、第１電極２１側から光を取り出す場合には、第１電極２１の光線透過率は可視光領域で約５０％以上であることが好ましい。また、第１電極２１のシート抵抗（表面抵抗）は３００Ω／ｓｑ．以下の値であることが好ましい。また、第１電極２１は多層であってもよい。例えば、上述の下地層１３や酸化ニオブなどの高屈折率材料層を設ける構成としてもよい。
第１電極２１の膜厚は、層構成や形成材料の電気抵抗、光透過性によって適時設定依存して変化するが、好ましくは５〜２００ｎｍの範囲内の値で設定される。
【００４５】
［有機機能層］
有機ＥＬ素子１０は、電極間に発光性を有する有機機能層２２を備える構成である。有機機能層２２は、少なくとも発光層を有し、さらに、発光層と各電極との間に他の層を備えていてもよい。
【００４６】
有機機能層２２の代表的な素子構成としては、以下の構成を挙げることができるが、これらに限定されるものではない。
（１）発光層
（２）発光層／電子輸送層
（３）正孔輸送層／発光層
（４）正孔輸送層／発光層／電子輸送層
（５）正孔輸送層／発光層／電子輸送層／電子注入層
（６）正孔注入層／正孔輸送層／発光層／電子輸送層
（７）正孔注入層／正孔輸送層／（電子阻止層／）発光層／（正孔阻止層／）電子輸送層／電子注入層
上記の中で（７）の構成が好ましく用いられるが、これに限定されるものではない。
【００４７】
上記構成において、発光層は、単層又は複数層で構成される。発光層が複数の場合は、各発光層の間に非発光性の中間層を設けてもよい。
また、必要に応じて、発光層と陰極との間に正孔阻止層（正孔障壁層）や電子注入層（陰極バッファー層）等を設けてもよい。そして、発光層と陽極との間に電子阻止層（電子障壁層）や正孔注入層（陽極バッファー層）等を設けてもよい。
電子輸送層は、電子を輸送する機能を有する層である。電子輸送層には、広い意味で電子注入層、及び、正孔阻止層も含まれる。また、電子輸送層は、複数層で構成されていてもよい。
正孔輸送層は、正孔を輸送する機能を有する層である。正孔輸送層には、広い意味で正孔注入層、及び、電子阻止層も含まれる。また、正孔輸送層は、複数層で構成されていてもよい。
【００４８】
（タンデム構造）
また、有機ＥＬ素子１０は、少なくとも１層の発光層を含む有機機能層２２を複数積層した、いわゆるタンデム構造の素子であってもよい。タンデム構造の代表的な素子構成としては、例えば以下の構成を挙げることができる。
（１）陽極／第１有機機能層／中間コネクタ層／第２有機機能層／陰極
（２）陽極／第１有機機能層／中間コネクタ層／第２有機機能層／中間コネクタ層／第３有機機能層／陰極
【００４９】
ここで、上記第１有機機能層、第２有機機能層及び第３有機機能層は全て同じであっても、異なっていてもよい。また、２つの有機機能層が同じであり、残る１つが異なっていてもよい。
【００５０】
また、各有機機能層は直接積層されていても、中間コネクタ層を介して積層されていてもよい。中間コネクタ層は、例えば、中間電極、中間導電層、電荷発生層、電子引抜層、接続層、又は、中間絶縁層等から構成され、陽極側の隣接層に電子を、陰極側の隣接層に正孔を供給する機能を持った層であれば、公知の材料や構成を用いることができる。
【００５１】
中間コネクタ層に用いられる材料としては、例えば、ＩＴＯ（インジウム・錫酸化物）、ＩＺＯ（インジウム・亜鉛酸化物）、ＺｎＯ２、ＴｉＮ、ＺｒＮ、ＨｆＮ、ＴｉＯＸ、ＶＯＸ、ＣｕＩ、ＩｎＮ、ＧａＮ、ＣｕＡｌＯ２、ＣｕＧａＯ２、ＳｒＣｕ２Ｏ２、ＬａＢ６、ＲｕＯ２、Ａｌ等の導電性無機化合物層や、Ａｕ／Ｂｉ２Ｏ３等の２層膜や、ＳｎＯ２／Ａｇ／ＳｎＯ２、ＺｎＯ／Ａｇ／ＺｎＯ、Ｂｉ２Ｏ３／Ａｕ／Ｂｉ２Ｏ３、ＴｉＯ２／ＴｉＮ／ＴｉＯ２、ＴｉＯ２／ＺｒＮ／ＴｉＯ２等の多層膜、またＣ６０等のフラーレン類、オリゴチオフェン等の導電性有機物層、金属フタロシアニン類、無金属フタロシアニン類、金属ポルフィリン類、無金属ポルフィリン類等の導電性有機化合物層等が挙げられるが、これらに限定されない。
【００５２】
タンデム型有機ＥＬ素子の具体例としては、例えば、米国特許第６，３３７，４９２号、米国特許第７，４２０，２０３号、米国特許第７，４７３，９２３号、米国特許第６，８７２，４７２号、米国特許第６，１０７，７３４号、米国特許第６，３３７，４９２号、国際公開第２００５／００９０８７号、特開２００６−２２８７１２号公報、特開２００６−２４７９１号公報、特開２００６−４９３９３号公報、特開２００６−４９３９４号公報、特開２００６−４９３９６号公報、特開２０１１−９６６７９号公報、特開２００５−３４０１８７号公報、特許第４７１１４２４号、特許第３４９６６８１号、特許第３８８４５６４号、特許第４２１３１６９号、特開２０１０−１９２７１９号公報、特開２００９−０７６９２９号公報、特開２００８−０７８４１４号公報、特開２００７−０５９８４８号公報、特開２００３−２７２８６０号公報、特開２００３−０４５６７６号公報、国際公開第２００５／０９４１３０号等に記載の素子構成や構成材料等が挙げられるが、これらに限定されない。
【００５３】
（正孔注入層）
有機ＥＬ素子１０では、第１電極２１と発光層との間、又は、第２電極２３と正孔輸送層との間に、正孔注入層（陽極バッファー層）を設けてもよい。なお、正孔注入層は、有機ＥＬ素子１０の駆動電圧の低下や発光輝度の向上を図るために、第１電極２１と、発光層又は正孔輸送層との間に設けられる。正孔注入層（陽極バッファー層）の形成材料としては、特開２０００−１６０３２８号公報に記載されている化合物を用いることができる。
【００５４】
（正孔輸送層）
正孔輸送層は、第１電極２１から供給された正孔を発光層に輸送（注入）する層である。また、正孔輸送層は、第２電極２３側からの電子の流入を阻止する障壁としても作用する。このため、正孔輸送層という用語は、広い意味で、正孔注入層及び／又は電子阻止層を含む意味で用いられることもある。
【００５５】
正孔輸送材料としては、上述した正孔を輸送（注入）する作用、及び、電子の流入を阻止する作用を発現可能な材料であれば、有機材料及び無機材料のいずれの材料も用いることができる。具体的には、正孔輸送材料として、例えば、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、アニリン系共重合体、導電性高分子オリゴマー（特に、チオフェンオリゴマー）等の化合物を用いることができる。
また、正孔輸送材料としては、例えば、ポルフィリン化合物、芳香族第３級アミン化合物（スチリルアミン化合物）等の化合物を用いることができる。特に、本実施形態では、芳香族第３級アミン化合物を正孔輸送材料として用いることが好ましい。
【００５６】
芳香族第３級アミン化合物としては、Ｎ，Ｎ，Ｎ′，Ｎ′−テトラフェニル−４，４′−ジアミノフェニル、Ｎ，Ｎ′−ジフェニル−Ｎ，Ｎ′−ビス（３−メチルフェニル）−〔１，１′−ビフェニル〕−４，４′−ジアミン（ＴＰＤ）、２，２−ビス（４−ジ−ｐ−トリルアミノフェニル）プロパン、１，１−ビス（４−ジ−ｐ−トリルアミノフェニル）シクロヘキサン、Ｎ，Ｎ，Ｎ′，Ｎ′−テトラ−ｐ−トリル−４，４′−ジアミノビフェニル、１，１−ビス（４−ジ−ｐ−トリルアミノフェニル）−４−フェニルシクロヘキサン、ビス（４−ジメチルアミノ−２−メチルフェニル）フェニルメタン、ビス（４−ジ−ｐ−トリルアミノフェニル）フェニルメタン、Ｎ，Ｎ′−ジフェニル−Ｎ，Ｎ′−ジ（４−メトキシフェニル）−４，４′−ジアミノビフェニル、Ｎ，Ｎ，Ｎ′，Ｎ′−テトラフェニル−４，４′−ジアミノジフェニルエーテル、４，４′−ビス（ジフェニルアミノ）クオードリフェニル、Ｎ，Ｎ，Ｎ−トリ（ｐ−トリル）アミン等の化合物を用いることができる。また、芳香族第３級アミン化合物として、４−（ジ−ｐ−トリルアミノ）−４′−〔４−（ジ−ｐ−トリルアミノ）スチリル〕スチルベン、４−Ｎ，Ｎ−ジフェニルアミノ−（２−ジフェニルビニル）ベンゼン、３−メトキシ−４′−Ｎ，Ｎ−ジフェニルアミノスチルベンゼン等のスチリルアミン化合物を用いることができる。さらに、芳香族第３級アミン化合物として、米国特許第５，０６１，５６９号明細書に記載されているような２個の縮合芳香族環を分子内に有するもの、例えば、４，４′−ビス〔Ｎ−（１−ナフチル）−Ｎ−フェニルアミノ〕ビフェニル（ＮＰＤ）や、特開平４−３０８６８８号公報に記載されているようなトリフェニルアミンユニットが３つ、スターバースト型に連結された４，４′，４″−トリス〔Ｎ−（３−メチルフェニル）−Ｎ−フェニルアミノ〕トリフェニルアミン（ＭＴＤＡＴＡ）などの化合物を用いてもよい。
【００５７】
また、正孔輸送材料としては、例えば、上述した各種正孔輸送材料を高分子鎖に導入した高分子材料、又は、上述した各種正孔輸送材料を高分子の主鎖とした高分子材料を用いることもできる。なお、ｐ型−Ｓｉ、ｐ型−ＳｉＣ等の無機化合物もまた、正孔輸送材料及び正孔注入層の形成材料として使用することができる。
さらに、正孔輸送材料として、例えば、特開平１１−２５１０６７号公報、J.Huang et.al.著文献（Applied Physics Letters 80(2002),p.139）等の文献に記載されているような、いわゆるｐ型正孔輸送材料と呼ばれる材料を用いてもよい。なお、このような材料を正孔輸送材料として用いた場合には、より高効率の発光素子を得ることができる。
【００５８】
また、本実施形態では、正孔輸送層に不純物をドープして、ｐ性の高い（正孔リッチ）の正孔輸送層を形成してもよい。その一例は、例えば、特開平４−２９７０７６号公報、特開２０００−１９６１４０号公報、特開２００１−１０２１７５号公報、J.Appl.Phys.,95,5773(2004)等の文献に記載されている。このような正孔リッチの正孔輸送層を用いた場合には、より低消費電力の有機ＥＬ素子１０を作製することができる。
【００５９】
（発光層）
発光層は、第１電極２１から直接、又は、第１電極２１から正孔輸送層等を介して注入される正孔と、第２電極２３から直接、又は、第２電極２３から電子輸送層等を介して注入される電子とが再結合して発光する層である。なお、発光する部分は、発光層の内部であってもよいし、発光層とこれに隣接する層との間の界面であってもよい。
【００６０】
また、発光層は、１層だけ設けてもよいし、複数層設けてもよい。なお、発光層を複数設ける場合には、互いに発光色の異なる複数の発光層を積層した構成にしてもよい。また、発光層を複数設ける場合には、隣り合う発光層間に、非発光性の中間層を設けてもよい。この場合、中間層は、発光層内の後述するホスト化合物と同様の材料で形成することができる。
【００６１】
本実施形態では、発光層を、ホスト化合物（発光ホスト）と、発光材料（発光ドーパント）とを含む有機発光性材料で形成する。このような構成の発光層では、発光材料の発光波長や含有させる発光材料の種類等を適宜調整することにより任意の発光色を得ることができる。
【００６２】
（１．ホスト化合物）
発光層に含まれるホスト化合物としては、室温（２５℃）におけるリン光発光のリン光量子収率が約０．１未満の値である化合物を用いることが好ましい。特に、リン光量子収率が約０．０１未満の値である化合物をホスト化合物として用いることが好ましい。また、発光層中のホスト化合物の体積比は、発光層に含まれる各種化合物の中で約５０％以上の値とすることが好ましい。
【００６３】
また、ホスト化合物としては、公知のホスト化合物を用いることができる。その際、１種類のホスト化合物を用いてもよいし、複数種のホスト化合物を併用してもよい。複数種のホスト化合物を用いることにより、電荷（正孔及び／又は電子）の移動度（移動量）を調整することができ、有機ＥＬ素子１０の発光効率を向上させることができる。
【００６４】
上述のような特性を有するホスト化合物としては、例えば、公知の低分子化合物、繰り返し単位をもつ高分子化合物、ビニル基やエポキシ基のような重合性基を有する低分子化合物（蒸着重合性発光ホスト）等の化合物を用いることができる。なお、ホスト化合物としては、正孔輸送機能、電子輸送機能、発光の長波長化を防止する機能、及び、高Ｔｇ（ガラス転移温度）を有する化合物を用いることが好ましい。ただし、ここでいう、「ガラス転移温度（Ｔｇ）」とは、ＤＳＣ（Differential Scanning Calorimetry：示差走査熱量）法を用いて、ＪＩＳ−Ｋ７１２１に準拠した手法により求められる値である。
【００６５】
具体的には、ホスト化合物として、例えば、特開２００１−２５７０７６号公報、同２００２−３０８８５５号公報、同２００１−３１３１７９号公報、同２００２−３１９４９１号公報、同２００１−３５７９７７号公報、同２００２−３３４７８６号公報、同２００２−８８６０号公報、同２００２−３３４７８７号公報、同２００２−１５８７１号公報、同２００２−３３４７８８号公報、同２００２−４３０５６号公報、同２００２−３３４７８９号公報、同２００２−７５６４５号公報、同２００２−３３８５７９号公報、同２００２−１０５４４５号公報、同２００２−３４３５６８号公報、同２００２−１４１１７３号公報、同２００２−３５２９５７号公報、同２００２−２０３６８３号公報、同２００２−３６３２２７号公報、同２００２−２３１４５３号公報、同２００３−３１６５号公報、同２００２−２３４８８８号公報、同２００３−２７０４８号公報、同２００２−２５５９３４号公報、同２００２−２６０８６１号公報、同２００２−２８０１８３号公報、同２００２−２９９０６０号公報、同２００２−３０２５１６号公報、同２００２−３０５０８３号公報、同２００２−３０５０８４号公報、同２００２−３０８８３７号公報等の文献に記載されている化合物を用いることができる。
なお、本実施形態では、ホスト化合物は、カルバゾール誘導体であることが好ましく、特に、カルバゾール誘導体であって、かつ、ジベンゾフラン化合物であることが好ましい。
【００６６】
（２．発光材料）
発光材料（発光ドーパント）としては、例えば、リン光発光材料（リン光性化合物、リン光発光性化合物）、蛍光発光材料等を用いることができる。ただし、発光効率の向上の観点では、発光材料としてリン光発光材料を用いることが好ましい。
【００６７】
リン光発光材料は、励起三重項からの発光が得られる化合物である。具体的には、リン光発光材料は、室温（２５℃）においてリン光発光する化合物であり、リン光量子収率が、２５℃において約０．０１以上の値の化合物である。ただし、本実施形態では、リン光量子収率が約０．１以上の値であるリン光発光材料を用いることが好ましい。なお、リン光量子収率は、例えば、「第４版実験化学講座７・分光ＩＩ」（１９９２年版、丸善）の３９８頁に記載されている手法により測定することができる。また、溶液中でのリン光量子収率は種々の溶媒を用いて測定できるが、本実施形態では、リン光発光材料が、任意の溶媒において、約０．０１以上の値のリン光量子収率が得られる発光材料であればよい。
【００６８】
また、発光層には、１種類の発光材料を含有させてもよいし、発光極大波長の異なる複数種の発光材料を含有させてもよい。複数種の発光材料を用いることにより、発光波長の異なる複数の光を混ぜることができ、これにより、任意の発光色の光を得ることができる。例えば、青色ドーパント、緑色ドーパント、及び、赤色ドーパント（３種類の発光材料）を発光層に含有させることにより白色光を得ることができる。
【００６９】
上述したホスト化合物及びリン光発光材料を含む発光層における発光（リン光発光）の過程（原理）としては、次の２種類の過程が挙げられる。
第１の発光過程は、エネルギー移動型の発光過程である。このタイプの発光過程では、まず、キャリア（正孔及び電子）が輸送される発光層内のホスト化合物上において、キャリアが再結合し、これにより、ホスト化合物の励起状態が生成される。そして、この際に発生するエネルギーがホスト化合物からリン光発光材料に移動し（励起状態のエネルギー準位がホスト化合物の励起準位から発光材料の励起準位（励起三重項）に移動し）、この結果、リン光発光材料から発光が生じる。
【００７０】
第２の発光過程は、キャリアトラップ型の発光過程である。このタイプの発光過程では、発光層において、リン光発光材料がキャリア（正孔及び電子）をトラップする。この結果、リン光発光材料上でキャリアの再結合が起こり、リン光発光材料から発光が生じる。上述したいずれの発光過程においても、リン光発光材料の励起状態のエネルギー準位は発光ホストの励起状態のエネルギー準位より低くする必要がある。
【００７１】
上述のような発光過程を生じさせるリン光発光材料としては、従来の有機ＥＬ素子で用いられる公知の各種リン光発光材料（リン光性化合物）の中から所望のリン光発光材料を適宜選択して用いることができる。例えば、リン光発光材料としては、元素の周期表で８族〜１０族の金属元素を含有する錯体系化合物を用いることができる。そのような錯体系化合物の中でも、イリジウム化合物、オスミウム化合物、白金化合物（白金錯体系化合物）、及び、希土類錯体のいずれかをリン光発光材料として用いることが好ましい。本実施形態では、特に、リン光発光材料として、イリジウム化合物を用いることが好ましい。
【００７２】
また、蛍光発光材料（蛍光発光体、蛍光性ドーパント）としては、例えば、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等を用いることができる。
【００７３】
なお、有機ＥＬ素子１０から発光する光を分光放射輝度計（コニカミノルタセンシング社製、ＣＳ−２０００）で測定し、その測定結果を、ＣＩＥ（国際照明委員会）色度座標（例えば、「新編色彩科学ハンドブック」（日本色彩学会編、東京大学出版会、１９８５）の１０８頁の図４．１６参照）に当て嵌めた時の色を、有機ＥＬ素子１０から発光する光の色とする。具体的には、ここでいう「白色」とは、２度視野角正面輝度を上記手法により測定した際に、１０００ｃｄ／ｍ２でのＣＩＥ１９３１表色系における色度がＸ＝０．３３±０．０７、Ｙ＝０．３３±０．０７の領域内にある色のことを言う。
【００７４】
また、白色発光を得る手法としては、ホスト化合物に、発光波長の異なる複数の発光材料を含有させる手法に限定されない。例えば、青色発光層、緑色発光層及び赤色発光層を積層して発光層を構成し、各色の発光層からそれぞれ発光される光を混ぜることにより白色発光を得てもよい。
【００７５】
（電子輸送層）
電子輸送層は、第２電極２３から供給された電子を発光層に輸送（注入）する層である。また、電子輸送層は、第１電極２１側からの正孔の流入を阻止する障壁としても作用する。このため、電子輸送層という用語は、広い意味で、電子注入層及び／又は正孔阻止層を含む意味で用いられることもある。
【００７６】
発光層の第２電極２３側に隣接する電子輸送層（電子輸送層を一層構造とする場合には当該電子輸送層、電子輸送層を複数設ける場合には最も発光層側に位置する電子輸送層）に用いられる電子輸送材料（正孔阻止材料を兼ねる）としては、第２電極２３より注入された電子を発光層に伝達（輸送）する機能を有する材料であれば任意の材料を用いることができる。例えば、電子輸送材料として、従来の有機ＥＬ素子で用いられる公知の各種化合物の中から任意のものを適宜選択して用いることができる。
【００７７】
より具体的には、電子輸送材料として、例えば、フルオレン誘導体、カルバゾール誘導体、アザカルバゾール誘導体、オキサジアゾール誘導体、トリゾール誘導体、シロール誘導体、ピリジン誘導体、ピリミジン誘導体、８−キノリノール誘導体等の金属錯体を用いることができる。その他の電子輸送材料としては、例えば、メタルフタロシアニンもしくはメタルフリーフタロシアニン、又は、それらの末端基をアルキル基やスルホン酸基等で置換した化合物を用いることもできる。また、本実施形態では、例えば、ジベンゾフラン誘導体を電子輸送材料として用いることもできる。
【００７８】
また、本実施形態では、電子輸送層に不純物をゲスト材料としてドープして、ｎ性の高い（電子リッチ）電子輸送層を形成してもよい。このような構成の電子輸送層の具体例は、例えば、特開平４−２９７０７６号公報、同１０−２７０１７２号公報、特開２０００−１９６１４０号公報、同２００１−１０２１７５号公報、J.Appl.Phys.,95,5773(2004)等の文献に記載されている。具体的には、ゲスト材料（ドープ材）として、有機物のアルカリ金属塩を用いることができる。
【００７９】
有機物のアルカリ金属塩をドープ材として用いる場合、有機物の種類は任意であるが、例えば、ギ酸塩、酢酸塩、プロピオン酸塩、酪酸塩、吉草酸塩、カプロン酸塩、エナント酸塩、カプリル酸塩、シュウ酸塩、マロン酸塩、コハク酸塩、安息香酸塩、フタル酸塩、イソフタル酸塩、テレフタル酸塩、サリチル酸塩、ピルビン酸塩、乳酸塩、リンゴ酸塩、アジピン酸塩、メシル酸塩、トシル酸塩、ベンゼンスルホン酸塩等の化合物を有機物として用いることができる。これらの中でも、特に、ギ酸塩、酢酸塩、プロピオン酸塩、酪酸塩、吉草酸塩、カプロン酸塩、エナント酸塩、カプリル酸塩、シュウ酸塩、マロン酸塩、コハク酸塩、又は、安息香酸塩を有機物として用いることが好ましい。さらに好ましい有機物は、ギ酸塩、酢酸塩、プロピオン酸塩、酪酸塩等の脂肪族カルボン酸であり、この脂肪族カルボン酸を用いる場合には、その炭素数が４以下であることが好ましい。なお、有機物として最も好ましい化合物は、酢酸塩である。
【００８０】
また、有機物のアルカリ金属塩を構成するアルカリ金属の種類は任意であり、例えば、Ｌｉ、Ｎａ、Ｋ、又は、Ｃｓを用いることができる。これらのアルカリ金属の中でも、好ましいアルカリ金属は、Ｋ、又は、Ｃｓであり、さらに好ましいアルカリ金属は、Ｃｓである。
【００８１】
このため、電子輸送層のドープ材として用い得る有機物のアルカリ金属塩は、上記有機物と上記アルカリ金属とを組み合わせた化合物になる。具体的には、ドープ材として、例えば、ギ酸Ｌｉ、ギ酸Ｋ、ギ酸Ｎａ、ギ酸Ｃｓ、酢酸Ｌｉ、酢酸Ｋ、酢酸Ｎａ、酢酸Ｃｓ、プロピオン酸Ｌｉ、プロピオン酸Ｎａ、プロピオン酸Ｋ、プロピオン酸Ｃｓ、シュウ酸Ｌｉ、シュウ酸Ｎａ、シュウ酸Ｋ、シュウ酸Ｃｓ、マロン酸Ｌｉ、マロン酸Ｎａ、マロン酸Ｋ、マロン酸Ｃｓ、コハク酸Ｌｉ、コハク酸Ｎａ、コハク酸Ｋ、コハク酸Ｃｓ、安息香酸Ｌｉ、安息香酸Ｎａ、安息香酸Ｋ、又は、安息香酸Ｃｓを用いることができる。これらの中でも、酢酸Ｌｉ、酢酸Ｋ、酢酸Ｎａ、又は、酢酸Ｃｓが好ましいドープ材であり、最も好ましいドープ材は、酢酸Ｃｓである。なお、これらのドープ材の好ましい含有量は、ドープ材を添加する電子輸送層に対して、約１．５〜３５質量％の範囲内の値であり、より好ましい含有量は、約３〜２５質量％の範囲内の値であり、最も好ましい含有量は、約５〜１５質量％の範囲内の値である。
【００８２】
（電子注入層）
有機ＥＬ素子１０では、第２電極２３と発光層との間、又は、第２電極２３と電子輸送層との間に、電子注入層（電子バッファー層）を設けてもよい。電子注入層は、正孔注入層と同様に、有機ＥＬ素子１０の駆動電圧の低下や発光輝度の向上を図るために、第２電極２３と有機化合物層（発光層又は電子輸送層）との間に設けられる。
ここでは、電子注入層の構成の詳細な説明を省略するが、例えば、「有機ＥＬ素子とその工業化最前線」（１９９８年１１月３０日エヌ・ティー・エス社発行）の第２編第２章「電極材料」（１２３−１６６頁）に電子注入層の構成が詳細に記載されている。
【００８３】
［第２電極］
第２電極２３（陰極）は、発光層に電子を供給（注入）する導電性の膜であり、通常、仕事関数の小さい（４ｅＶ以下）、例えば、金属（電子注入性金属）、合金、電気伝導性化合物、及び、これらの混合物等の電極材料で形成される。
【００８４】
具体的には、有機ＥＬ素子１０において、第２電極２３側から光を取り出さない場合には、第２電極２３は、例えば、アルミニウム、ナトリウム、リチウム、銀、インジウム、希土類などの金属、ナトリウム−カリウム合金、マグネシウム−銀合金、マグネシウム−銅合金、マグネシウム−銀合金、マグネシウム−アルミニウム合金、マグネシウム−インジウム合金、リチウム−アルミニウム合金などの金属又は金属合金が、電気抵抗が低いため好ましいが、ＩＴＯ（インジウム錫酸化物）、酸化錫（ＳｎＯ２）、酸化亜鉛（ＺｎＯ）、ガリウム亜鉛酸化物（ＧＺＯ）、インジウムガリウム亜鉛酸化物（ＩＧＺＯ）等の透明性のある金属酸化物材料を用いてもよい。
【００８５】
第２電極２３の膜厚は、層構成や形成材料の電気抵抗、光透過性によって適時設定依存して変化するが、好ましくは５〜５００ｎｍの範囲内の値で設定される。５ｎｍ以下では導電性が得られず、５００ｎｍ以上では経済性・生産性の点で好ましくない。また、第２電極２３側から光を取り出す場合には、透明性の高い金属酸化物を用いるか、金属や合金の膜厚を５〜５０ｎｍと薄膜で用いる。
【００８６】
［取り出し配線］
取り出し配線１４は、第１電極２１及び第２電極２３が耐湿性に欠ける金属等であるため、電極腐食を避けるために無機封止層１５の外側に取り出す耐熱性・耐湿性を有する導電性の配線である。合計膜厚としては、５０〜１０００ｎｍが好ましい。５０ｎｍ以下では配線抵抗が大きくなってしまい、１０００ｎｍ以上では屈曲時のクラックなどが発生しやすくなる。
取り出し配線１４の材質としては、アルミニウム、チタン、モリブデン、銅、タンタルなどの金属、またはＩＴＯ（インジウム錫酸化物）、インジウムガリウム亜鉛酸化物（ＩＧＺＯ）、酸化錫（ＳｎＯ２）、酸化亜鉛（ＺｎＯ）、ＧＺＯ（ガリウム亜鉛酸化物）などの透明性のある金属酸化物が挙げられるが、導電性に有利である金属材料がより好適である。これらを単層または、３層構造からなるＭＡＭ電極（Ｍｏ／Ａｌ・Ｎｄ合金／Ｍｏ）等の金属多層膜で用いてもよい。
【００８７】
［無機封止層］
無機封止層１５は、第１電極２１、有機機能層２２、及び、第２電極２３の吸湿・変質を防止するために設けられる。なお、無機封止層１５は、取り出し配線１４と金属層１７との短絡を防止すること、及び、切断時に端部が露出しても側面の耐水性が確保できるように、絶縁性の無機化合物からなることが好ましい。無機封止層１５は、第２電極２３を覆うように設けられ、さらに、有機機能層２２及び第２電極２３の側面を覆いながらその周囲でガスバリア層１２と接することにより、無機封止層１５、ガスバリア層１２、及び、取り出し配線１４からなる密封形態を形成している。
【００８８】
無機封止層１５の形成材料としては、有機ＥＬ素子１０の劣化を招く、例えば水分や酸素等から有機ＥＬ素子１０を隔離することが可能な、緻密で絶縁性の高い無機化合物であれば、任意の材料を用いることができる。
無機封止層１５の特性として、水蒸気透過度が約０．０１ｇ／［ｍ２・ｄａｙ・ａｔｍ］以下、好ましくは水蒸気透過度が約０．０００１ｇ／［ｍ２・ｄａｙ・ａｔｍ］以下、及び、抵抗率が１×１０１２Ω・ｃｍ以上のガスバリア性と絶縁性とを両立するような被膜であることが好ましい。
【００８９】
上述のような特性を有する無機封止層１５の形成材料としては、酸化ケイ素、窒化ケイ素、酸窒化ケイ素、酸炭化ケイ素、酸化アルミニウム、窒化アルミニウム、酸化チタン、酸化ニオブ、酸化ジルコニウムなどの無機化合物や、ＤＬＣ（ダイヤモンドライクカーボン）などの炭素化合物を用いることができる。本実施形態では、ガスバリア性や透明性、切断時の割断性などを考慮して、無機封止層１５は窒化ケイ素や酸化ケイ素などのケイ素化合物を主原料とする構成が好ましい。
【００９０】
さらに、金属層１７と取り出し配線１４との短絡を防ぐため、押圧に対する耐久性も必要である。このため、無機封止層１５は、ビッカース硬度（ＪＩＳＺ２２４４）でＨＶ４００以上であることが好ましい。無機封止層１５を、金属層１７に好適に用いられるアルミニウム（ＨＶ約５０）、ジュラルミン（ＨＶ１５０）、チタン箔（ＨＶ１００〜１５０）、銅箔（ＨＶ５０〜１００）、リン青銅箔（ＨＶ２１０）、ＳＵＳ３０４（ＨＶ２００〜３００）、インバー材（ＨＶ１３０〜２５０）よりも高くすることで、電気短絡を確実に防止することができる。
【００９１】
なお、無機封止層１５の膜厚は、条件に応じて適宜設定されるが、少なくとも２００ｎｍ以上が好ましい。２００ｎｍよりも薄すぎると、封止基板１９の端部を折り曲げる際に、取り出し配線１４との電気短絡しやすくなるだけでなく、パーティクルや各層の段差などによる無機封止層１５のピンホールやカバーレッジ不良が発生しやすくなる。また、ピンホールを介して樹脂接着層１６が、軟化する際に第２電極２３や有機機能層２２に浸透すると、樹脂接着層１６の成分が第２電極２３や有機機能層２２を酸化・変質するなどして、ダークスポット増大の要因にもなる。一方、無機封止層１５の膜厚上限としては絶縁性及び押し込み耐性が確保されていれば特に規定は無いが、フレキシブル性や生産性を考慮して１０００ｎｍ以下が好ましい。
【００９２】
［樹脂接着層］
樹脂接着層１６に用いる接着剤としては、アクリル酸系オリゴマー又はメタクリル酸系オリゴマーの反応性ビニル基を有する光硬化性又は熱硬化性接着剤等が挙げられる。また、アミン系や酸無水物系、カチオン重合系硬化剤を用いた熱硬化型エポキシ接着剤、イソシアネート硬化剤を有するウレタン樹脂系接着剤、シアノアクリレートなどの湿気硬化型接着剤、酸性基や金属イオン塩含有基を有するイオン架橋性接着剤等を用いてもよい。さらに、高温で軟化するポリアミド、ポリエステル、ポリエチレン等のポリオレフィン、熱可塑性樹脂等のホットメルト系接着剤、室温で初期タック性を有する粘着剤、加圧により軟化するような感圧性接着剤を用いてもよい。この他にも、カチオン硬化タイプの紫外線硬化型エポキシ樹脂接着剤を、接着剤として用いてもよい。
【００９３】
樹脂接着層１６の膜厚としては、５〜５０μｍが好ましい。５μｍ未満では各層の段差被覆不足と接着力不足が起こりやすく、５０μｍを超えると経済性が悪くなる。
また、樹脂接着層１６の含水率は、ラミネート時に発生するアウトガス低減化と有機ＥＬ素子１０の長寿命化等を考慮して、約１．０％以下の値とすることが好ましい。なお、ここでいう含水率は、ＡＳＴＭ（米国材料試験協会）−Ｄ５７０に準拠した手法で測定された値である。
【００９４】
樹脂接着層１６は添加剤として、界面接着力を向上させるシランカップリング剤や、剛直性や防湿性を向上させる有機樹脂ビーズや無機化合物粒子などのフィラー粒子が添加されていてもよい。添加するフィラー粒子の粒径は、突起物として飛び出して無機封止層１５を破壊しないように直径１０μｍ以下のサイズが好ましい。より好ましくは粒径１０〜１０００ｎｍ範囲のナノサイズ粒子を用いることにより、ガス浸透性の遅延効果が期待できる。
【００９５】
［金属層］
金属層１７は、無機封止層１５の保護、及び防湿性付与、有機ＥＬ素子１０の発光時の放熱・熱拡散性付与、樹脂接着層１６の保護の役割を持つ。また、樹脂接着層１６の端部を覆うように変形・保持する必要があるため、適度な剛性・硬さが必要である。金属層１７の材料特性を、ヤング率（ＪＩＳＺ２２４１）が３０〜２００ＧＰａ、ビッカース硬度（ＪＩＳＺ２２４４）がＨＶ１０〜２５０の範囲とすることで、無機封止層１５を貫通せずに電気短絡を確実に防止し、さらに、ラミネート時の変形を保持して樹脂接着層１６の端部被覆を確実に得ることができる。また、放熱性を得るため、金属層１７の熱伝導率は５Ｗ／ｍ・ｋ以上が好ましい。
【００９６】
金属層１７の具体的な材料としては、アルミニウム箔、ジュラルミン箔、チタン箔、銅箔、リン青銅箔、ＳＵＳ３０４箔、インバー箔、マグネシウム合金箔などが挙げられる。下記表１に、金属層１７として好適な材料とその物性値を示す。
【００９７】
【表１】
0006572885.tif 000002
【００９８】
金属層１７の厚さとしては、２０〜５０μｍが好適である。２０μｍ未満では変形状態が保持できず、５０μｍ以上では可撓性が低下するため、容易に変形させることができなくなる。
【００９９】
［絶縁層］
絶縁層１８は、封止基板１９において金属層１７の樹脂接着層１６と反対側の面に形成され、有機ＥＬ素子１０では基板１１に対向して配置される。絶縁層１８は、金属層１７と、有機ＥＬ素子１０の取り出し配線１４や、この取り出し配線１４に接続される外部機器との絶縁性の確保を目的として形成されている。このため、絶縁層１８は、抵抗率が１×１０１２Ω・ｃｍ以上の絶縁性を有することが好ましい。また、金属層１７に追従して変形・保持する必要があるため、可撓性及び金属層１７よりも低いヤング率、具体的にはヤング率が１０ＧＰａ以下であることが好ましい。
【０１００】
絶縁層１８の具体的な材料としては、可撓性のある樹脂が好適であり、例えば、ポリエチレンやポリプロピレン、環状オレフィン共重合体（ＣＯＰ）等のポリオレフィン、ポリアミド、ポリイミド、ポリエチレンテレフタレート（ＰＥＴ）、ポリエチレンナフタレート（ＰＥＮ）等のポリエステル、セロファン、セルロースジアセテート、セルロースアセテートブチレート、セルロースアセテートプロピオネート（ＣＡＰ）、トリアセチルセルロース（ＴＡＣ）、セルロースナイトレート等のセルロースエステル類、ポリ塩化ビニリデン、ポリビニルアルコール、ポリエチレンビニルアルコール共重合体（ＥＶＯＨ）、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、フッ素樹脂、ポリメチルメタクリレート（ＰＭＭＡ）等のアクリル樹脂、ポリアリレート類等の材料とそれらの誘導体を用いることができる。さらに、例えば、アートン（登録商標：ＪＳＲ社製）、又は、アペル（登録商標：三井化学社製）と呼ばれるシクロオレフィン系樹脂を用いることもできる。
絶縁層１８の厚さは、金属層１７の変形状態を保持する必要があるため、金属層１７よりも薄くすることが好適である。具体的には、４〜３０μｍの範囲が好適である。４μｍ未満では十分な絶縁性が確保できず、３０μｍ以上では剛性が上がってしまうため封止基板１９の変形を保持しにくくなる。
【０１０１】
〈有機エレクトロルミネッセンス素子（第２実施形態）〉
次に、有機エレクトロルミネッセンス素子（有機ＥＬ素子）の第２実施形態について説明する。図４〜６に、第２実施形態の有機ＥＬ素子の構成を示す。図４は、有機ＥＬ素子の概略構成を示す平面図である。図５は、図４に示す有機ＥＬ素子のＸ−Ｘ線断面図である。また、図６は、図４に示す有機ＥＬ素子のＹ−Ｙ線断面図である。
【０１０２】
［有機ＥＬ素子の構成］
図４に示すように、有機ＥＬ素子１０Ａは、基板１１と封止基板１９との間に有機ＥＬ素子１０Ａの発光部となる第１発光部２０Ａ、第２発光部２０Ｂが封止された構成を有している。そして、第１発光部２０Ａ及び第２発光部２０Ｂから封止基板１９の外部に引き出された取り出し配線１４を有している。
図４に示す有機ＥＬ素子１０Ａでは、素子内に２つの第１発光部２０Ａ、第２発光部２０Ｂを有し、基板１１のそれぞれ対向する実装辺に取り出し配線１４が配置されている。
【０１０３】
そして、図６に示すように、基板１１上において、それぞれの取り出し配線１４が、第１発光部２０Ａ及び第２発光部２０Ｂの第２電極２３に接続されている。そして、この取り出し配線１４が、基板１１上において、無機封止層１５及び封止基板１９の外部に引出されている。
【０１０４】
上述のように、第２実施形態の有機ＥＬ素子１０Ａでは、第１発光部２０Ａ、第２発光部２０Ｂを有し、それぞれ取り出し配線１４が配置されていること以外は、上述の第１実施形態と同様の構成を適用することができる。このため、図５に示すように、実装辺を含まない有機ＥＬ素子１０Ａの断面は、上述の第１実施形態の図２に示す構成と同様の構成となる。
また、図６においては、図３に示す第１実施形態の断面図から、第１発光部２０Ａ、第２発光部２０Ｂ、及び、取り出し配線１４の配置、並びに、封止基板１９の端部の形状のみが異なる。このため、第２実施形態の有機ＥＬ素子１０Ａの構成は、上述の第１実施形態の有機ＥＬ素子と同様の構成を適用することができる。
【０１０５】
取り出し配線１４は、基板１１上において、無機封止層１５及び封止基板１９の外部に引出されている。なお、図６には示していないが、第１電極２１と接続する取り出し配線１４が設けられ、無機封止層１５及び封止基板１９の外部に引出されている。
そして、図４及び図６に示すように、取り出し配線１４は、基板１１上の両方向に引出されている。このように、有機ＥＬ素子１０Ａは、取り出し配線１４が引出されている両実装辺方向において、外部機器に実装される。この、有機ＥＬ素子１０Ａの取り出し配線１４が配置されている実装辺においては、封止基板１９から、取り出し配線１４が露出することにより、外部機器との接続用電極となる。
【０１０６】
さらに、図６に示すように、取り出し配線１４が形成されている実装辺においては、封止基板１９の端部が、基板１１側に折り曲げられている。つまり、図６では、取り出し配線１４が形成されている方向の両端において、封止基板１９が基板１１側に折り曲げられている。
【０１０７】
また、封止基板１９の両端部が無機封止層１５の上面に接触している。このように、実装辺となる両端において、封止基板１９が折り曲げられ、無機封止層１５と接触することにより、樹脂接着層１６の端面が、実装辺に露出しない構成となる。
【０１０８】
第２実施形態のように、発光部が複数設けられている場合においても、取り出し配線１４が形成されている実装辺において、封止基板１９の端部が折り曲げられて無機封止層１５と接触することにより、樹脂接着層１６を実装辺に露出しない構成とすることができる。このため、実装辺側への樹脂接着層１６の流出を防ぎ、外部機器との接続用の電極の汚染を無くし、有機ＥＬ素子１０Ａと外部機器との電気的な接続信頼性を向上させることができる。
【０１０９】
このように、発光部を複数有し、取り出し配線が複数箇所に設けられている有機ＥＬ素子においても、取り出し配線が設けられている箇所に応じて、封止基板の端部を折り曲げて樹脂接着層が露出しない構成とすることにより、上述の第１実施形態と同様の効果を得ることができる。さらに、上述の第１実施形態と同様の構成を適用することにより、同様の効果を有する有機ＥＬ素子を構成することができる。
【０１１０】
〈３．有機エレクトロルミネッセンス素子の製造方法（第３実施形態）〉
次に、上述の第１実施形態及び第２実施形態の有機ＥＬ素子の製造方法について説明する。
図７〜１６に、上述の第１実施形態及び第２実施形態の有機ＥＬ素子の製造工程図を示す。
図７〜９、及び、図１０〜１２は、無機封止層まで形成した有機ＥＬ素子に、樹脂接着層を介して封止基板を接合する圧着工程を示す図である。
また、図１３及び図１４は、圧着工程を行なうロールラミネート装置の構成例を示す図である。
図１５及び図１６は、ロール状の基板に形成した複数の有機ＥＬ素子を、素子毎に切断する工程を説明する図である。
【０１１１】
［ガスバリア層〜発光部〜無機封止層］
（ガスバリア層）
まず、基板１１上にガスバリア層１２を形成する。ガスバリア層１２の形成は、基板１１上に形成できる手法であれば、公知の手法を適用することができる。例えば、真空蒸着法、スパッタ法、マグネトロンスパッタ法、分子線エピタキシー法、クラスタ−イオンビーム法、イオンプレーティング法、プラズマ重合法、大気圧プラズマ重合法（特開２００４−６８１４３号公報参照）、プラズマＣＶＤ（Chemical Vapor Deposition）法、レーザーＣＶＤ法、熱ＣＶＤ法、ＡＬＤ（原子層堆積）法、又は、湿式塗布等の手法を用いることができる。
【０１１２】
（下地層）
次に、第１電極２１を形成する部分において、ガスバリア層１２上に下地層１３を形成する。下地層１３の形成は、蒸着等のドライプロセス、又は、スプレー塗布やグラビアコーター、コンマコーター、ダイコーター、インクジェット法等のウェットプロセスを用いることができる。そして、下地層１３は、第１電極２１と同じ形状にパターン形成する。
【０１１３】
（第１電極）
次に、下地層１３上に、第１電極２１を形成する。第１電極２１の形成は、例えば真空蒸着やスパッタ法、マグネトロンスパッタ法、分子線エピタキシー法、クラスタ−イオンビーム法、イオンプレーティング法、プラズマ重合法、湿式塗布等の手法により行なうことができる。
また、第１電極２１は、所望の形状パターンで開口されたパターンマスクを用いて、所望のパターンに形成する。第１電極２１は１つ以上の取り出し配線１４と接続を有するパターンに形成する。
【０１１４】
（有機機能層）
次に、下地層１３及び第１電極２１を覆う有機機能層２２を形成する。有機機能層２２は、上述のように複数の層から形成され、以下の説明では有機機能層２２の一例として、正孔輸送層、発光層、電子輸送層の順に積層して形成する方法について説明する。
【０１１５】
正孔輸送層は、真空蒸着法により形成することができる。正孔輸送層の膜厚は、例えば用いる正孔輸送材料等の条件に応じて適宜設定されるが、５〜５００ｎｍの範囲内の値に設定されることが好ましい。なお、正孔輸送層は、１層だけ設けてもよいし、複数層設けてもよい。正孔輸送層を１層構造とする場合には、上述した正孔輸送材料のうちの１種又は２種以上の材料が正孔輸送層に含まれるようにする。
【０１１６】
発光層は、真空蒸着法を用いて形成することができる。なお、発光層の膜厚は、任意に設定することが可能であるが、例えば、構成膜の均質性、発光時における不必要な高電圧の印加の防止、及び、駆動電流に対する発光色の安定性向上等の観点では、発光層の膜厚を５ｎｍ〜２００ｎｍの範囲内の値に設定することがより好ましい。
【０１１７】
電子輸送層は、真空蒸着法により形成することができる。また、電子輸送層の膜厚は、例えば用いる電子輸送材料等の条件に応じて適宜設定されるが、５〜２００ｎｍの範囲内の値に設定されることが好ましい。なお、電子輸送層は、１層だけ設けてもよいし、複数層設けてもよい。電子輸送層を１層構造とする場合には、上述した電子輸送材料のうちの１種又は２種以上の材料が電子輸送層に含まれるようにする。
【０１１８】
（第２電極）
次に、有機機能層２２を覆う第２電極２３を形成する。第２電極２３は、上述の第１電極２１と同様に形成することができる。例えば真空蒸着やスパッタ法、マグネトロンスパッタ法、分子線エピタキシー法、クラスタ−イオンビーム法、イオンプレーティング法、プラズマ重合法、湿式塗布等などの手法により形成することができる。
また、第２電極２３は、所望の形状パターンで開口されたパターンマスクを用いて、所望のパターンに形成する。第２電極２３は１つ以上の取り出し配線１４と接続を有するパターンに形成する。
【０１１９】
（取り出し配線）
次に、上述の第１電極２１、及び、第２電極２３に接続する取り出し配線１４を形成する。取り出し配線１４は、例えば、真空蒸着法、スパッタ法、イオンプレーティング法等により形成する。また、取り出し配線１４は、第１電極２１、又は、第２電極２３と接続するパターンに形成する。そして、無機封止層１５の外部まで延在し、外部機器との接続用電極となるパターンに形成する。
なお、取り出し配線１４の形成工程は、第２電極２３の形成後に限られず、例えば、第１電極２１を形成する前に、予め基板１１上に形成しておいてもよい。この場合にも、上記製法を適用することができる。また、第１電極２１の形成前に、予め取り出し電極１４を形成する場合には、この取り出し配線１４と電気的に接続するパターンに第１電極２１及び第２電極２３を形成する。
【０１２０】
（無機封止層）
次に、発光部２０Ａ，２０Ｂを覆う無機封止層１５を形成する。
無機封止層１５は、公知の手法を用いることができ、例えば、真空蒸着法、スパッタ法、マグネトロンスパッタ法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法等の手法を用いることができる。
【０１２１】
無機封止層１５は、第２電極２３を覆うパターンに形成し、さらに、有機機能層２２と第１電極２１の側面を覆うパターンに形成する。そして、第１電極２１、有機機能層２２及び第２電極２３の周囲で、取り出し配線１４及びガスバリア層１２と接するパターンに形成する。これにより、無機封止層１５、ガスバリア層１２、及び、取り出し配線１４からなる密封構造を形成する。
【０１２２】
［封止基板の作製］
次に、無機封止層１５まで形成した有機ＥＬ素子に、封止基板１９を接合する。
まず、封止基板１９を形成する。封止基板１９は、金属層１７の一方の面上に絶縁層１８を直接塗布して形成することができる。また、加熱溶融押出法によってカーテン状に垂れ流しながら、金属層１７上に押出成形して絶縁層１８を形成してもよい。また、あらかじめフィルム状にした絶縁層１８を接着層（図示なし）によって金属層１７と貼り合わせてもよい。
【０１２３】
次に、封止基板１９上に樹脂接着層１６を形成する。樹脂接着層１６は、金属層１７の表面に樹脂接着層１６を直接塗布して形成する、或いは、事前にフィルム状に形成した樹脂接着層１６を金属層１７の表面に貼り合わせて形成する。
有機ＥＬ素子の製造プロセスの簡易性の観点から、樹脂接着層１６は、熱重合開始剤を含有する熱硬化性接着剤で形成することが好ましい。
また、封止基板１９は、取り出し配線１４が形成される実装辺においては、金属層１７が露出するように、金属層１７よりも樹脂接着層１６の面積を小さく形成する。
【０１２４】
［封止基板の圧着工程］
次に、封止基板１９を無機封止層１５上に、樹脂接着層１６を介して圧着する。図７〜９、及び、図１０〜１２に、無機封止層１５上に封止基板１９を圧着する工程の概略図を示す。
図７〜９は、絶縁層１８と金属層１７とを同じ幅で形成し、樹脂接着層１６のみをこれらよりも小さい面積（例えば、両端それぞれ約０．１ｍｍ小さい幅）で形成した場合を示している。
図１０〜１２は、金属層１７を絶縁層１８よりも小さい面積（例えば、両端それぞれ約０．１ｍｍ小さい幅）で形成し、さらに、樹脂接着層１６を金属層１７よりも小さい面積（例えば、両端それぞれ約０．１ｍｍ小さい幅）で形成し、金属層１７の端部を絶縁層１８で完全に覆った場合を示している。
【０１２５】
具体的には、図７〜９に示す形状の場合は、絶縁層１８及び金属層１７上に、樹脂接着層１６をひと回り小さく塗布形成することで得られる。また、３層を積層後にそれぞれ波長の異なるレーザー照射によって各層ごとにカットして各層の幅を変えてもよい。
【０１２６】
また、図１０〜１２に示す形状の場合には、生産性を考慮して、樹脂接着層１６側からレーザーや機械刃を入れて切断することで、各層ごとに徐々に幅広のパターンにすることも可能である。例えば、炭酸ガスレーザーやＹＡＧレーザー等で焦点角度を付けて照射するか、テーパー角度の付いた刃を押し込むことで各層の端部が徐々に広がるように形成することができる。
【０１２７】
まず、図７及び図１０に示すように、無機封止層１５まで形成した有機ＥＬ素子に対して、樹脂接着層１６を形成した封止基板１９を所定の位置に正対させる。
【０１２８】
次に、封止基板１９を、無機封止層１５上に圧着する。この圧着工程は、２段階に分けて行なうことが好ましい。
第１圧着工程では、図８及び図１１に示すように、樹脂接着層１６を無機封止層１５の表面に接触させる。
第２圧着工程では、図９及び図１２に示すように、取り出し配線１４が形成されている実装辺上において、封止基板１９の端部を基板１１側に折り曲げる。これにより、封止基板１９が樹脂接着層１６の側面を被覆する形状となる。
このように圧着工程を２段階に分けて行なうことにより、第１圧着工程では樹脂接着層１６が封止基板１９からはみ出さない程度に低温・低圧力で貼り合わせて、第２圧着工程では封止基板１９を変形させて樹脂接着層１６の側面を被覆することで、樹脂接着層１６を流出させずに、十分な流動性を得るように高温・高圧力で貼り合わせることができる。
【０１２９】
［ラミネート装置］
次に、上述の２段階の圧着工程を行なうための装置について説明する。図１３及び図１４に、２段階の圧着工程を行なうためのロールラミネート装置の例を示す。
【０１３０】
図１３及び図１４に示すロールラミネート装置３０は、有機ＥＬ素子を挟んで対となる第１圧着ロール３１が工程の上流側に設けられ、有機ＥＬ素子を挟んで対となる第２圧着ロール３２が工程の下流側に設けられている。
【０１３１】
ロールラミネート装置３０は、封止基板１９と樹脂接着層１６とをあらかじめ所定の形状に断裁してセパレーター３３に仮固定した状態で連続ロール供給する。そして、第１圧着ロール３１で上述の第１圧着工程を行い、第２圧着ロール３２で上述の第２圧着工程を行なう。
【０１３２】
第１圧着工程では、第１圧着ロール３１において、樹脂接着層１６が封止基板１９からはみ出さない程度に低温・低圧力で貼り合わせる。そして、第２圧着工程では、第２圧着ロール３２により、封止基板１９の端部を基板１１側に折り曲げるとともに、樹脂接着層１６が十分な流動性を得るように高温・高圧力で貼り合わせる。封止基板１９の端部を基板１１側に折り曲げるために、第２圧着ロール３２は、表面が弾性を有することが好ましい。
【０１３３】
上記ロールラミネート装置３０は、連続ロールラミネートを行なうことができるため、生産性が高い。ロールラミネート装置３０の圧着環境としては、大気や水分の混入を抑えるため窒素等の不活性ガス雰囲気下がよいが、より好ましくは減圧雰囲気下の方が気泡の無い理想的な圧着が得られる。
【０１３４】
なお、上記ロールラミネート装置３０以外にも、例えば、ダイヤフラム方式の圧着ラミネートを用いることができる。ダイヤフラム方式は、ゴムシート等のダイヤフラムを圧力差で変形させることで、金属製のホットプレート上で圧着することができる。この場合には、ダイヤフラム側に絶縁層１８、ホットプレート側に基板１１が接するように配置し、減圧雰囲気下で無機封止層１５に樹脂接着層１６を接着するとともに、封止基板１９の端部を変形させて折り曲げる。この場合でもロール基板での供給は可能だが、圧着工程中は基板搬送を止めて実施される。このため、ロールラミネートよりも生産性が劣るが、第１圧着工程と第２圧着工程を分けずに、同時に圧着工程をすることが可能となる。すなわち、樹脂接着層１６を圧着しながら同時に封止基板１９の折り曲げを行なうことが可能となるため、生産性を損なわずに圧着工程を行なうことが可能となる。
このようにして圧着工程が終了し、基板１１同士が繋がった状態の有機ＥＬ素子に対し、熱硬化等の工程を行なうことにより樹脂接着層１６の硬化を行なう。
【０１３５】
［切断］
次に、基板１１同士が繋がった状態の有機ＥＬ素子を切断し、素子毎に個片化する。
図１５〜１６に、素子毎に切断する工程の概略図を示す。図１５は、上述の第１実施形態の有機ＥＬ素子を製造するための切断方法である。図１６は、上述の第２実施形態の有機ＥＬ素子を製造するための切断方法である。
【０１３６】
切断工程では、図１５〜１６に示す切断線３４に沿って、基板１１上に積層された各構成を切断し、素子毎に切り離すことにより、個片化された有機ＥＬ素子１０，１０Ａとなる。
このとき、図１５〜１６に示すように、取り出し配線１４が形成されてＦＰＣ実装が行なわれる実装辺を向かい合わせて面付けをすることにより、面積効率のよい素子取りができる。さらに、封止基板１９及び樹脂接着層１６をストライプ状のロール状態で準備することができるため、ロール状態での準備とラミネ−ト時の貼り合せ位置精度が取りやすくなる。
【０１３７】
具体的な切断方法としては、金属製やセラミック製の機械刃による押圧切断やレーザー光を用いた切断方法が挙げられる。機械刃の切断としては、直線刃やロール刃をスキャンさせる方法、ギロチンカッターによる油圧切断、トムソン刃やピナクル刃等の型抜きによる切断等が挙げられる。
【０１３８】
レーザー光を用いた切断方法としては、エキシマレーザー、炭酸ガス（ＣＯ２）レーザー、ＹＡＧレーザー、Ｎｄ：ＹＡＧレーザー、ルビーレーザー、ＹＶＯ４レーザー、半導体レーザー等を光源とした方法を、波長は０．１〜５０μｍの範囲の中で１種類又は複数種類を組み合わせて用いることができる。これらのヘッドを１つまたは複数並べてスキャンすることで切断を行なう。また、樹脂や金属箔など材料の異なる積層物であるため、各層の吸収しやすい波長のレーザー光を順次スキャンさせて切断してもよい。
【０１３９】
〈４．有機エレクトロルミネッセンス素子モジュール（第４実施形態）〉
次に、有機エレクトロルミネッセンス素子（有機ＥＬ素子）の第４実施形態について説明する。第４実施形態では、上述の第１実施形態、第２実施形態の有機ＥＬ素子に、外部機器を接続した、有機ＥＬ素子モジュールについて説明する。
【０１４０】
［フレキシブル印刷配線フィルム（ＦＰＣ）］
図１７〜１８、図１９〜２０、及び、図２１〜２２に、外部機器としてフレキシブル印刷配線フィルム（ＦＰＣ）が接続された状態の有機ＥＬ素子モジュールを示す。図１７、図１９、及び、図２１は、有機ＥＬ素子モジュールの平面図であり、図１８、図２０、及び、図２２は、図１７、図１９、及び、図２１に示す有機ＥＬ素子モジュールのＸ−Ｘ線断面図である。
【０１４１】
図１７〜１８に、上述の第１実施形態の有機ＥＬ素子に、ＦＰＣが接続されている状態の有機ＥＬ素子モジュールの構成を示す。
図１９〜２０に、上述の第２実施形態の有機ＥＬ素子に、単一のＦＰＣが接続されている状態の有機ＥＬ素子モジュールの構成を示す。
図２１〜２２に、上述の第２実施形態の有機ＥＬ素子に、複数のＦＰＣが接続されている状態の有機ＥＬ素子モジュールの構成を示す。
【０１４２】
[ＦＰＣ圧着・実装]
図１７及び図１８では、上述の第１実施形態の有機ＥＬ素子１０の取り出し配線１４にＦＰＣ４０による外部機器が接続されている。本例では、基板１１の一方向（実装辺）に引出された取り出し配線１４に、同じ方向（実装辺側）からＦＰＣ４０が実装されている。そして、ＦＰＣ４０に設けられた金属配線４３と、有機ＥＬ素子１０の取り出し配線１４とが、異方性導電フィルム（ＡＣＦ）４１により接続されている。
ＦＰＣ４０は、接続コネクタを介して制御回路ボード基板や電源ユニット（給電部）と接続される。このように、有機ＥＬ素子１０は、取り出し配線１４、ＦＰＣ４０の金属配線４３、及び、接続コネクタを通じて外部の制御回路や電源等と導通し、照明デバイスや発光デバイスとして使用される。
【０１４３】
ＦＰＣ４０とＡＣＦ４１の圧着方法は一般的な加熱加圧による圧着方法を用いることができる。ＡＣＦ４１を溶融接続させる圧着温度は、１００〜２００℃の加熱が行なわれるため、比較的耐熱性の低い樹脂接着層１６に温度負荷がかからないようにすることが好ましい。
【０１４４】
ＦＰＣ４０とＡＣＦ４１の接着面積は非常に少ないため、さらにＡＣＦ４１を被覆するように絶縁性モールド剤（図示なし）を設ける構成や、ＦＰＣ４０と基板１１や封止基板１９間に橋を架けるように、補強テープ４２で固定された構成とすることが好ましい。
【０１４５】
図１９及び図２０では、上述の第２実施形態の有機ＥＬ素子１０Ａの基板１１の両端（両実装辺）に引出された取り出し配線１４に対し、有機ＥＬ素子１０Ａの一方向側からＦＰＣ４０が実装されている。ＦＰＣ４０は、有機ＥＬ素子１０Ａの一方向側から、この一方の端部の取り出し配線１４に接続され、さらに封止基板１９上に沿って他方の端部側に延在し、他端の取り出し配線１４に接続されている。そして、それぞれの取り出し配線１４に、ＡＣＦ４１を介してＦＰＣ４０に設けられた金属配線４３が接続されている。
【０１４６】
さらに、ＦＰＣ４０と有機ＥＬ素子１０Ａとは、上記一方向側においてＦＰＣ４０と基板１１との間が補強テープ４２で固定され、他方側では、ＦＰＣ４０と基板１１、及び、ＦＰＣ４０と封止基板１９との間が補強テープ４２で固定された構成である。
このように、単一のＦＰＣ４０を用いて、異なる実装辺に設けられた複数の取り出し配線１４に外部機器を接続する構成としてもよい。
【０１４７】
図２１及び図２２では、上述の第２実施形態の有機ＥＬ素子１０Ａの基板１１の両端（両実装辺）に引出された取り出し配線１４に対し、有機ＥＬ素子１０Ａの両実装辺側から２つのＦＰＣ４０が実装されている。
本例では、基板１１の両方向（両実装辺側）に引出された取り出し配線１４に対し、正対する方向（各実装辺側）からＦＰＣ４０が実装されている。そして、各ＦＰＣ４０に設けられた金属配線４３と、有機ＥＬ素子１０Ａのそれぞれの取り出し配線１４とが、異方性導電フィルム（ＡＣＦ）４１により接続されている。
さらに、ＦＰＣ４０と有機ＥＬ素子１０Ａとは、両実装辺においてＦＰＣ４０と基板１１、及び、ＦＰＣ４０と封止基板１９との間が補強テープ４２で固定された構成である。
このように、複数のＦＰＣ４０を用いて、異なる実装辺に設けられた複数の取り出し配線１４に、それぞれ外部機器を接続する構成としてもよい。
【０１４８】
［ケーシング］
また、上述のように外部機器が接続された有機ＥＬ素子モジュールは、ケーシングされた発光モジュール部品とすることが好ましい。
図２３〜２４、図２５、及び、２６に、ケーシングされた有機ＥＬ素子モジュール（発光モジュール部品）の構成を示す。
【０１４９】
図２３は、有機ＥＬ素子１０Ａがケーシングされた状態の有機ＥＬ素子モジュールの平面配置図である。
図２４は、図２３に示す有機ＥＬ素子モジュールのＸ−Ｘ線断面図に相当し、ＦＰＣ４０が接続される実装辺側を除く各面に設けられた金属枠４４により、有機ＥＬ素子モジュールがケーシングされている構成を示している。
図２５は、図２３に示す有機ＥＬ素子モジュールのＸ−Ｘ線断面図に相当し、封止基板１９上に設けられた金属板４６により、有機ＥＬ素子モジュールがケーシングされている構成を示している。
図２６は、図２５に示す有機ＥＬ素子モジュールが、基板１１側を外側（山側）にして屈曲保持された状態の構成を示している。
【０１５０】
図２３及び図２４に示す有機ＥＬ素子モジュールは、基板１１面（裏面側）を除く全面に固定用の接着樹脂４５が設けられている。そして、この接着樹脂４５により金属枠４４が有機ＥＬ素子モジュールに接合されている。
接着樹脂４５は、有機ＥＬ素子モジュールとＦＰＣ４０との実装部の周囲にも形成され、有機ＥＬ素子１０ＡとＦＰＣ４０との接続部から、ＦＰＣ４０側にも形成されている。また、金属枠４４は、有機ＥＬ素子１０Ａの実装辺側には設けられず、有機ＥＬ素子１０Ａの実装辺側を除く他の面と、封止基板１９上に設けられている。
【０１５１】
図２５に示す有機ＥＬ素子モジュールは、封止基板１９上のみに固定用の接着樹脂４５が設けられている。そして、封止基板１９上のみに、金属板４６が有機ＥＬ素子モジュールに接合されて、有機ＥＬ素子モジュールがケーシングされている。このため、有機ＥＬ素子の基板１１面（裏面側）や、実装辺を含む各側面には接着樹脂４５及び金属板４６が設けられていない。
【０１５２】
図２６に示す有機ＥＬ素子モジュールは、上述の図２５に示す有機ＥＬ素子モジュールと同様に、封止基板１９上のみに接着樹脂４５及び金属板４６が設けられている。そして、このようにケーシングされた有機ＥＬ素子モジュールが、基板１１を外側（山側）にして、屈曲保持された状態である。
このように、有機ＥＬ素子１０Ａを屈曲させた状態で保持することも可能である。
【実施例】
【０１５３】
以下、実施例を挙げて本発明を具体的に説明するが、本発明はこれらに限定されるものではない。【０１５４】
〈有機ＥＬ素子の作製〉
試料１０１〜１０９の各有機ＥＬ素子モジュールを作製した。以下に、試料１０１〜１０９の有機ＥＬ素子モジュールの構成、及び、作製手順を示す。【０１５５】
［試料１０１の有機ＥＬ素子の作製］
まず、公知の方法によって図１〜３及び図１５に示す構成となるように、基板１１上にガスバリア層１２、下地層１３、発光部２０、及び、取り出し配線１４まで形成した有機ＥＬ素子１０を、連続した基板１１上に複数作製した。【０１５６】
次に、発光部２０を覆う無機封止層１５として、プラズマＣＶＤ法により膜厚２００ｎｍの窒化珪素（ＳｉＮ、ビッカース硬度ＨＶ９００）を形成した。
そして、図７〜９に示すように、同じ面積の絶縁層１８（ＰＥＴフィルム２５μｍ）と金属層１７（アルミニウム箔３０μｍ、ビッカース硬度ＨＶ５０）とからなる封止基板１９上に、引き出し配線１４側（実装辺側）のみが約０．１ｍｍ小さくなるようにエポキシ系熱硬化接着剤からなる樹脂接着層１６を２０μｍで塗布形成した。そして、この封止基板１９を用いて、１０００Ｐａの減圧雰囲気下で、７０℃加熱ロール、圧力０．２ＭＰａ、搬送速度０．１ｍ／ｍｉｎで第１圧着工程を行い、樹脂接着層１６を無機封止層１５上に接着した。さらに、９０℃加熱ロール、圧力０．５ＭＰａ、搬送速度０．１ｍ／ｍｉｎの条件にて第２圧着工程を行い、封止基板１９の端部を折り曲げた。
そして、樹脂接着層１６を熱硬化して、試料１０１の有機ＥＬ素子１０を作製した。【０１５７】
次に、テーパー角度２０度の直線超硬刃からなるギロチンカッターを用いて、図１５に示すように有機ＥＬ素子１０を個片に切断した。
さらに、図１７及び図１８に示すように、有機ＥＬ素子１０の取り出し配線１４に、ＡＣＦ４１を介してＦＰＣ４０の実装をおこなった。
以上の工程により、試料１０１の有機ＥＬ素子モジュールを作製した。【０１５８】
［試料１０２の有機ＥＬ素子の作製］
図１０〜１２に示すように、金属層１７及び樹脂接着層１６が、引き出し配線１４側（実装辺側）のみにおいて、それぞれ絶縁層１８及び樹脂接着層１６から約０．０５ｍｍずつ小さくなるように形成した以外は、上述の試料１０１と同様の方法で、試料１０２の有機ＥＬ素子モジュールを作製した。【０１５９】
封止基板１９、及び、樹脂接着層１６の形成は、以下のように行なった。
まず、絶縁層１８（ＰＥＴフィルム２５μｍ）と金属層１７（アルミニウム箔３０μｍ、ビッカース硬度ＨＶ５０）、樹脂接着層１６（エポキシ系熱硬化接着剤シート、膜厚２０μｍ）の積層体を形成した。そして、テーパー角度４５度のロール刃により、樹脂接着層１６側から刃を入れて一括カットした。これにより、金属層１７及び樹脂接着層１６が、それぞれ絶縁層１８及び樹脂接着層１６から約０．０５ｍｍずつ小さくなるように切断して封止基板１９を作製した。【０１６０】
［試料１０３の有機ＥＬ素子の作製］
まず、公知の方法によって図４〜６及び図１６に示す構成となるように、基板１１上にガスバリア層１２、下地層１３、発光部２０Ａ，２０Ｂ、及び、取り出し配線１４まで形成した有機ＥＬ素子１０Ａを、連続した基板１１上に複数作製した。そして、上述の試料１０１と同様の方法により、無機封止層１５の形成から有機ＥＬ素子１０Ａの個片化までを行なった。【０１６１】
次に、図１９及び図２０に示すように、ＦＰＣ４０を、有機ＥＬ素子１０Ａの一方向側から、この一方の端部の取り出し配線１４に接続させ、さらに封止基板１９上に沿って他方の端部側に延在し、他端の取り出し配線１４に接続させた。
これ以外は、上述の試料１０１と同様の工程により、試料１０３の有機ＥＬ素子モジュールを作製した。【０１６２】
［試料１０４の有機ＥＬ素子の作製］
無機封止層１５を、イオンプレーティング法により膜厚２００ｎｍの酸窒化珪素（ＳｉＯＮ、ビッカース硬度ＨＶ７００）とした以外は、上述の試料１０１と同様の工程により、試料１０４の有機ＥＬ素子モジュールを作製した。【０１６３】
［試料１０５の有機ＥＬ素子の作製］
無機封止層１５を、真空蒸着法により膜厚２００ｎｍの酸化珪素（ＳｉＯ、ビッカース硬度ＨＶ４５０）とした以外は、上述の試料１０１と同様の工程により、試料１０５の有機ＥＬ素子モジュールを作製した。【０１６４】
［試料１０６の有機ＥＬ素子の作製］
封止基板１９を接合する工程において、テーパー角度４５度のロール刃により、絶縁層１８側から刃を入れて一括カットし、金属層１７及び樹脂接着層１６が、引き出し配線１４側（実装辺側）のみにおいて、それぞれ絶縁層１８及び樹脂接着層１６から約０．０５ｍｍずつ大きくなるように切断し、第２圧着工程において封止基板１９の端部を折り曲げなかった以外は、上述の試料１０１と同様の工程により、試料１０６の有機ＥＬ素子モジュールを作製した。
試料１０６は、封止基板１９よりも樹脂接着層１６の形成面積が大きいため、第２圧着工程後において、取り出し配線１４上の封止基板１９と無機封止層１５との間に、樹脂接着層１６が露出する部分を有する構成である。【０１６５】
［試料１０７の有機ＥＬ素子の作製］
無機封止層１５を、真空蒸着法により膜厚２００ｎｍのフッ化カルシウム（ＣａＦ、ビッカース硬度ＨＶ２００）とした以外は、上述の試料１０１と同様の工程により、試料１０７の有機ＥＬ素子モジュールを作製した。【０１６６】
［試料１０８の有機ＥＬ素子の作製］
無機封止層１５を、真空蒸着法により膜厚１００ｎｍの酸化珪素（ＳｉＯ、ビッカース硬度ＨＶ４５０）とした以外は、上述の試料１０１と同様の工程により、試料１０８の有機ＥＬ素子モジュールを作製した。【０１６７】
［試料１０９の有機ＥＬ素子の作製］
無機封止層１５を設けなかったこと以外は、上述の試料１０１と同様の工程により、試料１０９の有機ＥＬ素子モジュールを作製した。【０１６８】
［評価］
作製した試料１０１〜１０９の有機ＥＬ素子モジュールについて、初期点灯試験、及び、８５℃８５％ＲＨの環境下に５００時間の放置した後の点灯試験を行なった。
上記試料１０１〜１０９の有機ＥＬ素子モジュール子の各評価結果を表２に示す。【０１６９】
【表２】
0006572885.tif 000003
【０１７０】
試料１０１〜１０５は、無機封止層とガスバリア層とにより発光部が封止され、さらに、端部が折り曲げられた封止基板により樹脂接着層が実装辺に露出しない構成であるため、ＦＰＣと取り出し配線との電気的な接続が良好に行なわれ、全ての有機ＥＬ素子モジュールで発光状態が確認され、耐湿試験後も点灯状態が維持された。【０１７１】
これに対し、封止基板よりも樹脂接着層の形成面積が大きい試料１０６では、樹脂接着層が取り出し配線上にはみ出し、有機ＥＬ素子とＦＰＣの接続不良が発生したため、ＦＰＣと取り出し配線との電気的な接続を阻害し、有機ＥＬ素子モジュールが点灯しなかった。
また、試料１０９では、無機封止層を有していないため、取り出し配線と封止基板の金属層との間で電気短絡が発生し、有機ＥＬ素子モジュールが点灯しなかった。【０１７２】
さらに、試料１０７〜１０８では、無機封止層が設けられていることにより、初期は有機ＥＬ素子モジュールの発光が確認された。しかし、試料１０７〜１０８では、試料１０１〜１０５と比較して、投入した電流に対して十分な発光が得られなかった。これは、試料１０７では無機封止層のビッカース硬度が低いため、また、試料１０８では無機封止層の膜厚が小さいため、封止基板の押し込みにより無機封止層が部分的に損傷し、金属層と取出し配線が近接したことで、通電した電流の一部が金属層に漏洩したためと考えられる。
また、試料１０７〜１０８では、無機封止層が部分的に損傷したことにより、８５℃８５％ＲＨ５００時間後では、この損傷個所からの水分等の浸透により、有機ＥＬ素子モジュールが非点灯となった。【０１７３】
なお、本発明は上述の実施形態例において説明した構成に限定されるものではなく、その他本発明構成を逸脱しない範囲において種々の変形、変更が可能である。
【符号の説明】
【０１７４】
１０，１０Ａ・・・有機ＥＬ素子、１１・・・基板、１２・・・ガスバリア層、１３・・・下地層、１４
・・・取り出し配線、１５・・・無機封止層、１６・・・樹脂接着層、１７・・・金属層、１８・・・絶縁層、１９・・・封止基板、２０・・・発光部、２０Ａ・・・第１発光部、２０Ｂ・・・第２発光部、２１・・・第１電極、２２・・・有機機能層、２３・・・第２電極、３０・・・ロールラミネート装置、３１・・・第１圧着ロール、３２・・・第２圧着ロール、３３・・・セパレーター、３４・・・切断線、４０・・・フレキシブル印刷配線フィルム（ＦＰＣ）、４１・・・異方性導電フィルム（ＡＣＦ）、４２・・・補強テープ、４３・・・金属配線、４４・・・金属枠、４５・・・接着樹脂、４６・・・金属板
【図１】
0006572885.tif 000004
【図２】
0006572885.tif 000005
【図３】
0006572885.tif 000006
【図４】
0006572885.tif 000007
【図５】
0006572885.tif 000008
【図６】
0006572885.tif 000009
【図７】
0006572885.tif 000010
【図８】
0006572885.tif 000011
【図９】
0006572885.tif 000012
【図１０】
0006572885.tif 000013
【図１１】
0006572885.tif 000014
【図１２】
0006572885.tif 000015
【図１３】
0006572885.tif 000016
【図１４】
0006572885.tif 000017
【図１５】
0006572885.tif 000018
【図１６】
0006572885.tif 000019
【図１７】
0006572885.tif 000020
【図１８】
0006572885.tif 000021
【図１９】
0006572885.tif 000022
【図２０】
0006572885.tif 000023
【図２１】
0006572885.tif 000024
【図２２】
0006572885.tif 000025
【図２３】
0006572885.tif 000026
【図２４】
0006572885.tif 000027
【図２５】
0006572885.tif 000028
【図２６】
0006572885.tif 000029